(57)【要約】  本明細書の開示は、グリセロール並びにレブリン酸及びエステル類からのケタール化合物の調製と、それらの使用に関する。【特許請求の範囲】
【請求項１】
下記式：
【化１】
2009519901.tif 000046
（式中、Ｒ３は水素；メチル；直鎖状、分岐状、又は環状のアルキル；直鎖状、分岐状、又は環状のアルケニル；アリール、アラルキル、及びアルキルオキシアルキル、であり；
Ｘは、水素もしくは、
【化２】
2009519901.tif 000047
から選択され、
式中、Ｒ６は、水素；直鎖状、分岐状、又は環状のアルキル；直鎖状、分岐状、又は環状のアルケニル；アリール；アラルキル；及びアルキルオキシアルキル、から選択される。）
を有する化合物又はその塩。
【請求項２】
下記式：
【化３】
2009519901.tif 000048
（式中Ｒ３は、水素；メチル；直鎖状、分岐状、又は環状のアルキル；直鎖状、分岐状、又は環状のアルケニル；アリール、アラルキル、及びアルキルオキシアルキル、であり；
Ｙは以下の：
【化４Ａ】
2009519901.tif 000049
【化４Ｂ】
2009519901.tif 000050
からなる群から選択され、
式中、Ｒ７又はＲ８のうち１つは水素であり、他方はＣ１〜Ｃ３０直鎖状アルキルであり；
Ａ又はＢのうち１つは水素であり、他方はエステルであり；
ｍ及びｎは独立して０〜２０の整数であり、ｍ＋ｎの合計が８〜２１の範囲である。）
の化合物又はその塩。
【請求項３】
Ｒ３がＣ３〜Ｃ３０の直鎖状、分岐状、又は環状のアルキル；直鎖状、分岐状、又は環状のアルケニル；アラルキル；及びアルキルオキシアルキルから選択される、請求項１又は２に記載の化合物。
【請求項４】
Ｒ７又はＲ８の１つがＣ６〜Ｃ３０の直鎖状アルキルである、請求項２に記載の化合物。
【請求項５】
Ｒ７又はＲ８の１つがＣ６〜Ｃ１４の直鎖状アルキルである、請求項４に記載の化合物。
【請求項６】
ジオキソラン環に結合した、置換されたオキシメチレン残基が、カルボキシル基を有する側鎖の配置に対して主にシス配置である、請求項１又は２に記載の化合物。
【請求項７】
ジオキソラン環に結合した、置換されたオキシメチレン残基が、カルボキシル基を有する側鎖の配置に対して主にトランス配置である、請求項１又は２に記載の化合物。
【請求項８】
ジオキソラン環に結合した、置換されたオキシメチレン残基が、カルボキシル基を有する側鎖の配置に対してシス配置のみである、請求項１又は２に記載の化合物。
【請求項９】
ジオキソラン環に結合した、置換されたオキシメチレン残基が、カルボキシル基を有する側鎖の配置に対してトランス配置のみである、請求項１又は２に記載の化合物。
【請求項１０】
Ｒ３が水素である、請求項１又は２に記載の化合物。
【請求項１１】
アルカリ、アルカリ土類、アンモニア、又はアミンの塩である、請求項１０に記載の化合物。
【請求項１２】
下記式：
【化５】
2009519901.tif 000051
を有する化合物。
【請求項１３】
下記式：
【化６】
2009519901.tif 000052
を有する化合物。
【請求項１４】
下記式：
【化７】
2009519901.tif 000053
（式中、
Ｒ１は水素、もしくはレブリネートフラグメントの炭素原子であり；
Ｒ２は、ヒドロキシル、グリセロールの酸素原子、又はエステル化されたグリセロールフラグメントの酸素原子であり；
ｐは１〜１００の整数である。）
を有する化合物の調製方法であって、以下のステップ：
a) グリセロール、又は下記式：
【化８】
2009519901.tif 000054
（式中、
Ｒ４及びＲ５は独立して、水素；直鎖状、分岐状、又は環状のアルキル；直鎖状、分岐状、又は環状のアルケニル；アリール、及びアリールアルキルからなる群から選択される。）
の化合物を準備するステップ；
b) レブリン酸、レブリン酸エステル、アンジェリカラクトン、又はレブリン酸エステルのジアルキルケタール、を準備するステップ；及び
c)  酸触媒の存在下かつ反応混合物からの水の除去をもたらすために充分な条件下で、a)及びb)の化合物の間の反応を行うステップ、
を含む方法。
【請求項１５】
請求項１に記載の化合物の調製方法であって、以下のステップ：
a)  下記式：
【化９】
2009519901.tif 000055
（式中、
Ｒ９は水素又はカルボキシル残基であり；
Ｒ１０はＯＲ１１、又はＮ（Ｒ１２）２であり；
Ｒ１１及びＲ１２は独立して、水素、又は直鎖状、分岐状、もしくは環状のアルキルであり；
ｐは整数である。）
を有する化合物を準備するステップ；
b)  一価アルコール又はカルボン酸エステルを準備するステップ；
c)   塩基触媒の存在下で、a)及びb)の化合物の間の反応を行うステップ、
を含む方法。
【請求項１６】
請求項１２又は１３に記載の化合物の調製方法であって、以下のステップ：
a)  下記式：
【化１０】
2009519901.tif 000056
（式中、
Ｒ９は水素、又はカルボキシル残基であり；
Ｒ１０はＯＲ１１又はＮ（Ｒ１２）２であり；
Ｒ１１及びＲ１２は独立して、水素、又は直鎖状、分岐状、もしくは環状のアルキルであり；
ｐは整数である。）
を有する化合物を準備するステップ；及び
b)   エステル交換触媒の存在下で反応を行うステップ、
を含む方法。
【請求項１７】
蒸留によって生成物を分離するステップをさらに含む、請求項１５又は１６に記載の方法。
【請求項１８】
下記式：
【化１１】
2009519901.tif 000057
（式中、ｑは整数である。）
を有する単位を含むポリマー。
【請求項１９】
前記ポリマーがポリウレタンを含む、請求項１８に記載のポリマー。
【請求項２０】
前記ポリマーが、請求項２に記載された化合物の１種以上から誘導される単位をさらに含む、請求項１８に記載のポリマー。
【請求項２１】
a)  ベースポリマー；及び
b)  請求項１、２、１２、１３、及び１８のいずれか一項に記載の化合物
を含む可塑化されたポリマー組成物。
【請求項２２】
前記ベースポリマーが、塩化ビニルポリマー、ポリ(3-ヒドロキシアルカノエート)ポリマー、ポリ(ラクテート)ポリマー、及びポリサッカライドポリマーからなる群から選択される、請求項２１に記載の可塑化されたポリマー組成物。
【発明の詳細な説明】
【技術分野】
【０００１】
［関連出願の相互参照］
本出願は、２００５年１１月２２日に出願した米国仮特許出願第60/738,988号（題名は「グリセロールルブリネートケタール類とその使用」）の利益を主張し、その全体を本願に援用する。
【０００２】
［技術分野］
本開示は、グリセロール及びレブリン酸及びエステル類からのケタール化合物の調製に関する。
【背景技術】
【０００３】
界面活性剤、可塑剤、溶媒、及びポリマーなどの多くの公知の化学製品は、再生不能な、高価な、石油由来又は天然ガス由来の原料化合物から現在は製造されている。高い原材料コストと将来の供給の不確実性は、安価で再生可能なバイオマス由来原料から、かつ簡単な化学的方法によって作ることのできる界面活性剤、可塑剤、溶媒、及びポリマーの発見及び開発を必要としている。グリセロールは、バイオディーゼル製造の副生成物として、あるいは炭水化物の発酵によって、容易に利用可能である安価な再生可能な化合物である。レブリン（4-オキソペンタン）酸は、ヘキソース及びヘキソースを含む多糖類（例えば、セルロース、でんぷん、スクロースなど）の酸分解によって工業規模で製造される別の豊富な原料である。これらの２つの物質から製造される化学製品は、安価で、再生可能な消費製品及び工業製品に対するニーズを満たしうる。
【特許文献１】米国特許第5,028,667号明細書
【特許文献２】米国特許第5,292,859号明細書
【特許文献３】米国特許第5,095,098号明細書
【特許文献４】米国特許第5,210,108号明細書
【特許文献５】米国特許第4,333,800号明細書
【特許文献６】米国特許第4,205,157号明細書
【特許文献７】米国特許第4,208,527号明細書
【特許文献８】米国特許第5,028,667号明細書
【特許文献９】米国特許第5,208,297号明細書
【特許文献１０】米国特許第5,202,413号明細書
【特許文献１１】米国特許第5,342,969号明細書
【特許文献１２】米国特許第5,565,545号明細書
【特許文献１３】米国特許第6,828,272号明細書
【特許文献１４】米国特許第4,133,800号明細書
【特許文献１５】米国特許第4,208,527号明細書
【非特許文献１】J. Macromolecules (2001, 34, 8641-8648)
【発明の開示】
【発明が解決しようとする課題】
【０００４】
グリセロールレブリネートケタール類とその使用を提供する。
【課題を解決するための手段】
【０００５】
［まとめ］
本願は、グリセロールとレブリン酸もしくはその誘導体から調製されるケタール化合物を提供する。特定の態様においては、そのようなケタールは下記式：
【化１】
2009519901.tif 000002
（式中、Ｒ１は水素、もしくはレブリネートフラグメントの炭素原子であり；Ｒ２は、ヒドロキシル、グリセロールの酸素原子、又はエステル化されたグリセロールフラグメントの酸素原子であり；ｐは整数である。）を有しうる。
この式の化合物は、グリセロール、又は下記式を有するグリセロール誘導体の反応を通して調製できる。
【化２】
2009519901.tif 000003
上記式中、Ｒ４及びＲ５は独立して、水素；直鎖状、分岐状、又は環状のアルキル；直鎖状、分岐状、又は環状のアルケニル；アリール、及びアリールアルキル；レブリン酸、レブリン酸エステル、アンジェリカラクトン（angelicalactone）、又はレブリン酸エステルのジアルキルケタール、からなる群から選択される。この反応は、酸触媒の存在下かつ反応混合物からの水の除去をもたらすために充分な条件下で実施されうる。
【０００６】
別の態様においては、ケタール化合物は下記式を有しうる。
【化３】
2009519901.tif 000004
式中、Ｒ９は水素又はカルボキシル基であり；Ｒ１０はＯＲ１１、又はＮ（Ｒ１２）２であり；Ｒ１１及びＲ１２は独立して、水素、又は直鎖状、分岐状、もしくは環状のアルキルであり；ｐは整数である。この化合物は、一価アルコール又はカルボン酸エステルと結合されることができ、反応は塩基触媒の存在下で行うことができる。
【０００７】
そのような反応から得られる生成物の例には以下のものが含まれる。
【化４】
2009519901.tif 000005
式中、Ｒ３は水素；メチル；直鎖状、分岐状、又は環状のアルキル；直鎖状、分岐状、又は環状のアルケニル；アリール、アラルキル、及びアルキルオキシアルキル、であり；Ｘは水素もしくは、
【化５】
2009519901.tif 000006
から選択され、Ｒ６は、水素；直鎖状、分岐状、又は環状のアルキル；直鎖状、分岐状、又は環状のアルケニル；アリール；アラルキル；及びアルキルオキシアルキルから選択される。いくつかの態様では、Ｒ３がＣ３〜Ｃ３０の直鎖状、分岐状、又は環状のアルキル；直鎖状、分岐状、又は環状のアルケニル；アラルキル；及びアルキルオキシアルキルから選択されることが好ましい。別の態様では、Ｒ３が水素である場合には、反応生成物は塩として存在しうる。好適な塩には、アルカリ、アルカリ土類、アンモニア、及びアミンの塩が含まれる。
【０００８】
別の態様では、下記式：
【化６】
2009519901.tif 000007
（式中、Ｒ９は水素、又はカルボキシル残基であり；Ｒ１０はＯＲ１１又はＮ（Ｒ１２）２であり；Ｒ１１及びＲ１２は独立して、水素、又は直鎖状、分岐状、もしくは環状のアルキルであり；ｐは整数である。）
を有する化合物を、エステル交換触媒の存在下で反応させることができる。
【０００９】
そのような反応から得られる化合物の例には以下のものが含まれる。
【化７】
2009519901.tif 000008
【００１０】
さらなる態様では、以下の式を有する化合物が調製できる。
【化８】
2009519901.tif 000009
（式中Ｒ３は、水素；メチル；直鎖状、分岐状、又は環状のアルキル；直鎖状、分岐状、又は環状のアルケニル；アリール、アラルキル、及びアルキルオキシアルキル、であり；Ｙは以下の：
【化９】
2009519901.tif 000010
からなる群から選択され、式中、Ｒ７又はＲ８のうち１つは水素であり、他方はＣ１〜Ｃ３０直鎖状アルキルであり；Ａ又はＢのうち１つは水素であり、他方はエステルであり；ｍ及びｎは独立して０〜２０の整数であり、ｍ＋ｎの合計が８〜２１の範囲である。
いくつかの態様では、Ｒ３がＣ３〜Ｃ３０の直鎖状、分岐状、又は環状のアルキル；直鎖状、分岐状、又は環状のアルケニル；アラルキル；及びアルキルオキシアルキル、から選択されることが好ましい。
別の態様では、Ｒ７又はＲ８はＣ６〜Ｃ３０の直鎖状アルキル、又は好ましくはＣ６〜Ｃ１４の直鎖状アルキルである。特定の態様では、Ｒ３が水素である場合には、本化合物は塩として存在する。好適な塩には、アルカリ、アルカリ土類、アンモニア、及びアミンの塩が含まれうる。
【００１１】
上の任意の化合物は、任意選択で、シス又はトランス配置のいずれかで単離又は調製することができる。いくつかの場合には、本化合物は、主にシス配置で、すなわち、ジオキソラン環に結合した、置換されたオキシメチレン残基が、カルボキシル基を有する側鎖の配置に対してシス配置にあることができる。好ましくは、本化合物は、シス配置のみで単離又は調製されることが好ましい。それに代わり、本化合物は、主にトランス配置で、すなわち、ジオキソラン環に結合した、置換されたオキシメチレン残基が、カルボキシル基を有する側鎖の配置に対してトランス配置にあることができる。上と同様に、本化合物は、トランス配置のみで単離又は調製されることが好ましい。
【００１２】
また、本明細書では、以下の式：
【化１０】
2009519901.tif 000011
（式中、ｑは整数である。）
を有する単位を含むポリマー化合物を提供する。
【００１３】
このポリマー及び上述した全ての化合物は、ベースポリマーと混合されて、可塑化されたポリマー組成物を形成することができる。ベースポリマーの例には、塩化ビニルポリマー、ポリ(3-ヒドロキシアルカノエート)ポリマー、ポリ(ラクテート)ポリマー、及びポリサッカライドポリマーが含まれうる。
【００１４】
本発明の１つ以上の態様を以下の記載に示す。本発明のその他の特徴、目的、及び利点は、本記載及び特許請求の範囲から明らかとなろう。
【００１５】
［詳細な説明］
本開示は、レブリン酸のケトン基によるケタールの形成に基づいた一連のグリセロール誘導化合物を提供する。グリセロール-レブリネートケタール化合物は、約１モル当量のグリセロールを、約１モル当量のレブリン酸と、酸触媒の存在下、かつ水の除去を可能にする条件下（典型的には蒸留による）で、反応させることによって製造できる。この反応は、より少ない若しくはより多い量のレブリン酸を用いて実施することができるが、０．７と１．３の間のモル当量のレブリン酸を用いて行うことが好ましい。しかし、レブリン酸の量が少なすぎる場合は、多くのグリセリンが未反応で残る。代わって、レブリン酸の量が多すぎる場合は、グリセロールのジ及びトリレブリネートエステルが大量に形成され、それによってグリセロールとレブリネートの所望するケタール付加体の収量が低下する。
【００１６】
１当量のグリセロールと１当量のレブリネートとの間の反応経過時に、２当量の水が生成する。水は簡便に蒸留によって、又は適切な不活性溶媒、例えば、ヘキサン、ヘプタン、トルエン、ベンゼンなどの存在下での共沸蒸留によって除去できる。約２当量の水が反応混合物から除去された場合、反応混合物は、下記式（I）を有する繰り返し単位を含むポリマー状のレブリネートグリセロールケタール付加体を主に含む。
【化１１】
2009519901.tif 000012
（式中、Ｒ１は水素、又はレブリネートフラグメントのカルボキシルの原子であり、Ｒ２はヒドロキシル、グリセロールの酸素原子、又はエステル化されたグリセロールフラグメントの酸素原子であり、ｐは整数である。）
【００１７】
この生成物は、その他の化合物及び不純物の不存在下では、典型的にはその末端がレブリノリル基によって、及びグリセロールエステルフラグメントによって停止されたポリマーである。
【００１８】
ｐの値は、多くの要因に左右され、どれだけ多くの水が除去されたか、反応剤の比率、酸触媒、及び水を除去するための用いた加熱条件の激しさに応じて大きく変動しうる。グリセロール及びレブリネートの純度も要因である。かなり不純物を含む工業等級のグリセロールとレブリネートは、ｐが典型的には１と１０の間の範囲である付加体を与える。しかし、純粋なグリセロールとレブリネートを用いてさえ、顕著に３０を超えるｐ値を有するポリマーを得ることは困難である。グリセロールとレブリネートとの間の直接の重縮合反応は、下記式（１’）（式中、Ｒ１は以下に示すように、γ-バレロラクトン誘導体によって示される）のポリマーの形成によって安定しないことが発見されている。
【化１２】
2009519901.tif 000013
【００１９】
充分に長時間加熱した場合は、化合物（１’）はゆっくりとレブリノイル末端ポリマーに再変換し、それによってさらなるポリマー成長が可能になる。しかし、工業的な目的においては、そのような長い反応時間に頼ることは実用的あるいは必要ではなく、この重縮合反応は、水の理論量の約７０〜９５％が集められたときに停止されることが好ましい。得られるポリマーは、１つより多いヒドロキシル基でエステル化されたグリセロールフラグメントを含み、そのようなフラグメントはここではポリマーが分岐する点又は繰り返し単位が反転する点として認められ、ここで繰り返し単位は式（１）である。
【００２０】
反応の条件の激しさに応じて、いくらかのエーテル結合形成（これはジグリセリルフラグメントをもたらす）、又はグリセロールからのヒドロキシル基のいくらかの脱離（アクロレインを形成する）が起こりうる。レブリネートからのいくらかのアンジェリカラクトンの形成が起こることも可能性があり、この生成物は単離して再利用できる。典型的には、工業等級のグリセロールとレブリネートから調製したグリセロールとレブリネートのポリマー状付加体は、微量の未同定の副生成物によって、淡黄褐色から無色に近い蜂蜜に似た外観をもつ、非常に粘稠な、半透明もしくは透明な液体である。しかし、これらの副生物の存在下でも、式（1）の繰り返し単位を含む最終ポリマー付加体は、化合物及び様々な中間体の調製において有用であることが本発明において発見された。
【００２１】
フリーのレブリン酸同様に、一価アルカノールのレブリン酸エステル、β及びγ-アンジェリカラクトン類、及び4,4-ジアルコキシペンタノエートエステル（これは一価アルカノールとレブリン酸ケタールとのエステルである）も、式（1）の繰り返し単位を含むグリセロールレブリネートケタール化合物の合成を実施するために適している。これらのレブリン酸誘導体の任意のものが、実質的に純粋な形態で又は混合物として、グリセロールレブリネートケタール化合物の合成に用いることができる。混合物は、ある量のフリーのレブリン酸とともに上記化合物のいずれかを含むことができる。レブリン酸誘導体の混合物を用いてグリセロールレブリネートケタール化合物を作る場合、これらの化合物の約１モル当量を、１モル当量のグリセロール当たり用いることが好ましい。
【００２２】
同様に、グリセロールレブリネートケタール化合物の合成において、グリセロールのいくらか又は全てを、下記式（2）のグリセロールケタール又はアセタールで置き換えることができる。
【化１３】
2009519901.tif 000014
式中、Ｒ４及びＲ５はそれぞれ独立して、水素；直鎖状、分岐状、又は環状のアルキル；直鎖状、分岐状、又は環状のアルケニル；アリール；又はアラルキルから選択される。好ましくは、Ｒ４及びＲ５は両方が水素であることはない。
【００２３】
簡単なＣ１〜Ｃ８直鎖状又は分岐状のアルカン酸との、グリセロールのモノ、ジ、及びトリエステルも、グリセロールに代えて、あるいはグリセロールとの混合物で用いることができる。グリセロールのモノレブリネートエステルも、出発原料として適している。
【００２４】
式（１）の繰り返し単位を含む、グリセロールの縮合ポリマーグリセロールレブリネートケタール付加体の合成は、グリセロールとレブリン酸（これらは完全に混和性の化合物である）を用いて行うことができる。工業的実施のためには、グリセロールとレブリン酸は無水である必要はなく、したがって、様々な量の水を含んでいてもよい。しかし、これらの出発物質は、装置の低い効率での使用をもたらすほど過剰な量の水を含まないことが好ましい。典型的には、約１０％以下の水分量しか有しないグリセロール及びレブリン酸が好ましい。
【００２５】
式（１）の繰り返し単位を含むポリマー状レブリネート-グリセロールケタール付加体の合成は、典型的には、適切な酸触媒の存在を必要とする。そのような触媒の非限定的な例には、硫酸、塩酸、ホウフッ化水素酸、臭化水素酸などの無機強酸、p-トルエンスルホン酸、カンファースルホン酸、メタンスルホン酸などが含まれる。プロトン化されたスルホン酸基を含む様々な樹脂も、反応終了後に容易に回収しうるので有用である。酸の例には、ルイス酸も含まれる。例えば、三フッ化ホウ素、及びＢＦ３ジエチルエーテラートに例示されるＢＦ３の様々な錯体。シリカ、酸性アルミナ、チタニア、ジルコニア、様々な酸性クレー、及び混合アルミニウムマグネシウム酸化物が使用できる。無機酸、スルホン酸、又はルイス酸誘導体を含む活性炭誘導体も使用できる。当業者は、本明細書に記載した方法に用いられる触媒組成物とその量の部分について、多くの変法を実施することができる。触媒の量と種類は、本反応に用いるエポキシドとグリセロール又はグリセロール誘導体の具体的化学組成に左右され、当業者が容易に確立することができる。しかし、合成に用いる装置に最小限の又は無視できる腐食の影響しか与えず、低い揮発性、低い毒性、及び環境への低い影響しかもたず、あるいは容易に無害の化合物に中和されうる、低コスト触媒を用いることが好ましい。硫酸は一つのそのような好ましい触媒である。グリセロールとレブリン酸との縮合反応は触媒なしで行うこともできるが、工業的目的には、これらの反応条件は一般に実施するには遅すぎる。式（１）の繰り返し単位を含む化合物の工業的な量を製造するためには、この縮合を、触媒と、過度な時間の浪費なしに反応混合物から水を除去するために充分に高い温度とを用いて促進することが好ましい。この縮合反応は、任意選択で、水の除去を容易にし、かつ変色した副生成物の形成を最小にするために、減圧下で行うこともできる。
【００２６】
式（１）のケタールフラグメントを含む、グリセロールとレブリネートとの付加体は、グリセロールとレブリネートの誘導体を生成させるために、さらに化学反応をうけさせることもできる。
【００２７】
〔アルコールとのエステル交換〕
式（１）の繰り返し単位を含むポリマー化合物が、一価アルコールを用いたエステル交換条件下で処理された場合に、生成物が得られる。典型的には、そのような反応は、塩基、例えば、アルカリもしくはアルカリ土類水酸化物もしくはアルコキシドの存在下でアルコールを用いて行なわれる。触媒は、可溶性又は不溶性の形態で用いることができる。多くのエステル交換塩基触媒が当技術分野で公知であり、本明細書の開示は特定の触媒の使用に限定されない。
【００２８】
そのようなエステル交換反応は、下記式（３）を有するヒドロキシエステル化合物のシス及びトランス立体異性体の混合物の形成をもたらしうる。
【化１４】
2009519901.tif 000015
式中、Ｒ３は、直鎖状、分岐状、もしくは環状のアルキルもしくはアルケニル、アリール、アラルキル、又はアルキルオキシアルキルである。
【００２９】
式（３）のヒドロキシエステルを作るための典型的方法は、過剰のアルコールの使用を含み、これは塩基触媒の中和後、蒸留によって除去される。アルコールとのエステル交換反応は、典型的には、少量のフリーのグリセロールの形成をももたらすが、これはアルコールに非混和性の液体として、ヒドロキシエステル（３）、レブリン酸のエステル、及びエステル交換反応に用いたＲ３ＯＨアルコールのアルコール性溶液から容易に分離できる。後者の化合物は、式（３）のヒドロキシエステルから、蒸留（典型的には減圧下で）によって容易に分離でき、所望に応じて、式（１）の繰り返し単位を含むグリセロール-レブリネートケタール高分子付加体の合成において再使用できる。
【００３０】
式（３）の化合物のシス及びトランス異性体は、当分野で公知の通常の蒸留装置、例えば、充分な数のプレートをもつ蒸留塔、下降薄膜型蒸留塔などを使用しての蒸留によって互いから容易に分離できることを発見した。好ましくは、式（３）の化合物のシス及びトランス異性体を分離するための蒸留は、減圧下で、かつエステル交換触媒が比較的存在しないもとで行うことが好ましい。後の条件は、式（３）の化合物の重合、並びに充分な真空度の維持を困難にするおそれのあるフリーのアルコールＲ３ＯＨの形成を最小化するので有利である。しかし、蒸留は、エステル交換反応を完全に除去することなく実施でき、すべての蒸留されなかったオリゴマーは回収され、上に記載した塩基触媒反応によって式（３）の化合物の調製のために再使用できる。
【００３１】
式（１）の繰り返し単位を含むグリセロールとレブリネートのケタールエステルコポリマーのアルカリによるエステル交換反応は、式（１）の化合物（これはグリセロールと、アルコールＲ３ＯＨとのレブリネートのエステルとの1,2-ケタールである）のシス及びトランス異性体を多く含む反応生成物の混合物を生成することも発見した。エステル化されたレブリネートの1,3-グリセロールケタールのわずかな無視できる微量のものしか、そのような生成物混合物中には存在しない。
【００３２】
〔カルボン酸エステルとのエステル交換〕
関連する態様において、塩基存在下でのエステル交換は、アルコールに代えてカルボン酸とアルカノールとのエステルを用いる点を除いて、アルコールを用いたエステル交換について上述した条件と類似の条件下で実施される。この場合には、式（４）のグリセロールレブリネートケタールのカルボン酸エステルの立体異性体が形成される。
【００３３】
【化１５】
2009519901.tif 000016
式中、Ｒ３は直鎖状、分岐状、もしくは環状のアルキルもしくはアルケニル、アリール、アラルキル、又はアルキルオキシアルキルであり、Ｒ６は水素であるか又は直鎖状、分岐状、もしくは環状のアルキルもしくはアルケニル、アリール、アラルキル、アルキルオキシアルキル、又はオキシアルキルである。
【００３４】
カルボン酸エステルでのエステル交換を用いた化合物（４）の合成は、典型的には、少量のレブリネートエステル、グリセロール、カルボン酸Ｒ６ＣＯＯＨのグリセロールモノ、ジ、及びトリエステル、並びに様々な量の式（３）の化合物の形成も伴う。式（３）の化合物の量は、上述した式（１）の繰り返し単位の構造中で特定されるｐの値に大きく左右され、より小さなｐの値を有するポリマー性ケタール付加体は、式（４）の化合物に対し、式（３）の化合物のより多い相対量を生じる傾向がある。カルボン酸エステルを用いて塩基で触媒されたエステル交換による反応生成物は、典型的には蒸留によって分離及び精製される。
【００３５】
〔ポリマー性グリセロールルブリネートケタール付加体の解重合性エステル交換〕
別の態様における、下記式（１ａ）の単位を含むグリセロールルブリネートケタール付加体を含むポリマー：
【化１６】
2009519901.tif 000017
（式中、Ｒ９は水素又はカルボキシル残基であり；Ｒ１０はＯＲ１１、又はＮ（Ｒ１２）２であり；Ｒ１１及びＲ１２は独立して、水素、又は直鎖状、分岐状、もしくは環状のアルキルであり；ｐは整数である。）
いくつかの態様では、ＯＲ１１は一価又は多価アルコールのフラグメントでありうる。式（１ａ）の単位を含む化合物はエステル交換反応を受けて、解重合を起こし、これは下記式（５）を有し、ここでは「セゲトライド（segetolide）」（「作物畑のラクトン」）と名付けた、グリセロールとレブリネートのビシクロラクトン-ケタール付加体の形成をもたらす。
【００３６】
【化１７】
2009519901.tif 000018
7-メチル-3,8,10-トリオキサビシクロ[5.2.1]デカ-4-オン。
【００３７】
さらなる態様はセゲトライド（５）の環状ダイマーの提供を含む。そのような環状ダイマー（ここでは「ビス-セゲトライド」と名付けた）は、下記式（５ａ）を有する環状ビスラクトン（ジオライド）ビスケタールである。
【００３８】
【化１８】
2009519901.tif 000019
【００３９】
典型的には、そのような解重合性エステル交換反応は、実質的に無水の反応条件下で、かつ酸又は塩基触媒の存在下で行われる。それに代えて、エステル化又はエステル交換反応を触媒するための、当分野で公知の多くの他の触媒（例えば、様々なポリエステルの合成の分野で公知のもの）の１つ以上を用いてもよい。式（１ａ）の繰り返し単位を含むポリマーの解重合による式（５）及び／又は（５ａ）の化合物の合成のための触媒の多くの例が、ポリエステル合成の分野で発見できる。そのような触媒及びそれらの使用方法の記載は、例えば、米国特許第4,333,800号、同4,205,157号、同4,208,527号、同5,028,667号、同5,095,098号、同5,210,108号、同5,208,297号、同5,202,413号、同5,292,859号、同5,342,969号、同5,565,545号、及び同6,828,272号明細書中に見出すことができる。
【００４０】
そのような条件下で、式（５）及び／又は（５ａ）の環状ケタールラクトンは、相互に、ポリマー化合物と、及び式（１ａ）の単位を含む様々なオリゴマーと、平衡にある。充分な温度下、典型的には１６０〜３００℃の範囲で、かつ好ましくは減圧下で、式（５）及び（５ａ）のケタールラクトンを含む気相が形成される。式（５）及び（５ａ）の化合物は、典型的には、減圧下での蒸留によって反応混合物から分離され、かつ、所望する場合は蒸留によって互いに分離される。式（５）及び（５ａ）の化合物のさらなる精製は、繰り返しの蒸留によって、あるいは高効率の蒸留カラムを用いることによって達成できる。蒸留の温度及び圧力を調節することによって、困難なく、式（５ａ）の化合物を実質的に含まない式（５）の化合物を得ることができ、なぜならこれら２つの化合物は沸点に大きな違いがあるからである。式（５）及び／又は（５ａ）の実質的に純粋な化合物の調製において、有効なエステル交換触媒が存在する場合には、これら化合物は平衡状態になり、これら２つの化合物の混合物、並びに下記式（１ｂ）の単位のシス異性体を含む様々な量のポリマーを形成しうる。
【００４１】
【化１９】
2009519901.tif 000020
式中、Ｒ９は水素又はカルボキシル残基であり；Ｒ１０はＯＲ１１、又はＮ（Ｒ１２）２であり；Ｒ１１及びＲ１２は独立して水素、又は直鎖状、分岐状、もしくは環状のアルキルであり；ｐは整数である。いくつかの態様では、ＯＲ１１は一価又は多価アルコールのフラグメントでありうる。
【００４２】
解重合が、触媒の存在下で、式（１）のシス及びトランス単位のほぼ等量をもつ混合物を含むポリマーを用いて行う場合は、式（１）のシス及びトランス単位を含むポリマー性付加体の量のほぼ半分が、式（５）の化合物に変換されうる。未蒸留のポリマー性付加体の残りは、主に、あるいは排他的に、下記式（１ｃ）のトランスの立体化学を有する式（１）の単位からなる。
【００４３】
【化２０】
2009519901.tif 000021
式中、Ｒ９は水素又はカルボキシル残基であり；Ｒ１０はＯＲ１１、又はＮ（Ｒ１２）２であり；Ｒ１１及びＲ１２は独立して水素、又は直鎖状、分岐状、もしくは環状のアルキルであり；ｐは整数である。いくつかの態様では、ＯＲ１１は一価又は多価アルコールのフラグメントでありうる。
【００４４】
トランスケタールをシス及びトランスケタールの混合物に再平衡化することを可能にする有効量の酸触媒が存在しないで行われる、式（１ａ）の単位を含むポリマーの解重合の間に、式（５）及び（５ａ）の化合物は式（１ｂ）の単位のシス異性体からのみ形成される。
【００４５】
一般に、生成されうる式（５）及び（５ａ）の化合物の生成物の量は、解重合に用いられるポリマー中の式（１ｂ）の豊富なシスフラグメントによって制限される。
【００４６】
式（１）の単位を含むポリマーの解重合が酸触媒の存在下で行われる場合には、上記単位のシス及びトランス異性体の両方が平衡になり、したがって、シス及びトランス単位の両方は、式（５）及び／又は（５ａ）の化合物に変換されうる。しかし、解重合反応を行うために酸触媒を用いる場合は、反応の温度は、グリセロールのアクロレインへの過剰な分解と、グリセリルエーテルの形成を避けるために１２０〜１３０℃を超えることを許さないことが好ましい。
【００４７】
式（５）及び／又は（５ａ）の化合物が蒸留によって実質的に除去された後に、得られる解重合生成物は、典型的には、主にあるいは排他的に式（１ｃ）のトランスフラグメントを含む有用なポリマーである。そのようなものは、例えば、塩基の存在下で過剰のアルコール又はエステルによるトランスエステル化を用いることによってさらに変換されうる。そのような条件下で、したがって、式（３ａ）及び（４ａ）の化合物のトランス異性体を主に又は排他的に含む式（３）及び（４）の化合物がそれぞれ調製される。
【化２１】
2009519901.tif 000022
【００４８】
同様に、式（５）及び／又は（５ａ）のビシクロラクトンケタール化合物は、アルコール又はヒドロキシエステル（３ｂ）及びジエステル（４ｂ）を用いた、塩基が触媒するトランスエステル化によって容易に変換される。
【化２２】
2009519901.tif 000023
【００４９】
式（３）、（４）、（５）、及び（５ａ）のレブリン酸エステルのグリセロールケタール誘導体、並びにその分離された個別のシス及びトランス立体異性体（３ａ）、（３ｂ）、（４ａ）、及び（４ｂ）は、疎水性化合物（例えば、脂肪、オイル、グリース、ワックス、ワニス）及び多くの親水性化合物の両方の様々なものに対する優れた溶媒である。式（３）の化合物（Ｒ３は、Ｃ１〜Ｃ５低級アルキルである）は、広い範囲の濃度で水と混和性である。したがって、これらの化合物は、脱グリース剤、塗料希釈剤、塗料除去剤などの用途における様々な配合物の一部として、あるいは配合された接着剤の一部として有用である。通常の環境条件下でのそれらのかなり遅い蒸発（これは、適切な長さのＲ６及びＲ３基を選択することによって制御できる）のために、及び低く好ましいあるいはごく僅かな臭気のために、これらの化合物は、様々なラテックス塗料及びコーティング材中の凝集溶媒としても有用であり、その場合それらは典型的な溶媒、例えば、2,2,4-トリメチル-1,3-ペンタンジオールモノイソブチレート又はジイソブチレート、ケトン、及び芳香族炭化水素に加えて又はそれに代えて配合に入れることができる。
【００５０】
化合物（３）及び（４）並びにそれらの任意の別個もしくは混合された立体異性体も、様々なポリマー、例えば、ポリ(塩化ビニル)、ポリ(3-ヒドロキシアルカノエート)、ポリ(3-ヒドロキシブチレート)、ポリ(ラクテート)、及びポリサッカライドでの可塑剤として有用であることが発見されている。
【００５１】
ポリ(塩化ビニル)ポリマー、ＰＶＣ、は、塩化ビニルのホモポリマー又はコポリマーである。様々な重合度、架橋性の、多くのＰＶＣ化合物、及びコポリマー組成物が当分野では公知であり、工業的に生産されている。
【００５２】
ポリ(3-ヒドロキシアルカノエート)、ＰＨＡ、は、3-ヒドロキシアルカン酸のポリエステルホモポリマー又はコポリマーである。好ましくは、ＰＨＡは、３〜１８の炭素原子を有する直鎖状の3-ヒドロキシアルカン酸フラグメントから構成される。ポリ(3-ヒドロキシブチレート)、ＰＨＢ、は生物学的に、例えば、様々な微生物によって産生されるホモポリマーである。純粋なＰＨＢポリマーは、狭い範囲の加工温度を有する脆いポリマーであり、その融点からわずか２０〜３０℃上の温度で容易に分解する。
【００５３】
ポリ(ラクテート)、又はポリ(ラクチド)、ＰＬＡ、は、様々な立体化学の乳酸の繰り返し単位を含む公知のポリエステルホモポリマーである。
【００５４】
ポリサッカライドは、グリコシル結合で連結されたヘキソース又はペントースフラグメントを含む、直鎖状又は分岐状の、ホモポリマー及びコポリマーである。ポリサッカライドは、アシルアミド基、硫酸エステル基、カルボン酸エステル基、アルキル及びヒドロキシアルキルエーテル基などの様々な追加の基を任意選択で含んでいてもよい。そのような追加の基は自然源に由来するポリサッカライド中に存在してもよく、あるいは人工的に導入することもできる（すなわち、セルロースのアシル化による）。ポリサッカライドの例には、セルロース及びデンプンのアシル化誘導体並びに天然もしくはアシル化されたキチン及びペクチンが含まれる。
【００５５】
可塑剤は、上述したポリマーの１種以上を含むベース組成物に、ポリマー組成物のガラス転移温度を低くする目的で添加される化合物であり、それによって組成物をより柔軟にし、かつ加工（例えば溶融押出もしくは溶融成形による）されやすくする。可塑剤は、典型的には、様々な有効濃度で、且つ用いるポリマー及びコンパウンドされたポリマー配合物の所望の特性に応じて用いられ、可塑剤は可塑化されていないポリマーの１から８０質量％の間の濃度で用いることができる。用いるポリマー及び可塑剤に応じて、可塑剤は、コンパウンドされたポリマーの物理的及び機械的特性のその他の変化、並びに、様々なガス、水、水蒸気、又は有機化合物に対する透過性に関するコンパウンドされたポリマーのバリア特性の変化を付与することができる。１種以上の異なる可塑剤が、押出可能もしくは成型可能なポリマー組成物の調製のための追加の化合物とともに、様々なブレンド物中に用いることができることも理解される。そのような追加の化合物には、様々な無機及び有機フィラー化合物、木材粉、強化用繊維、染料、顔料、安定化剤、潤滑剤、抗菌添加剤などが含まれる。
【００５６】
可塑剤は、典型的には、ポリマーと、ポリマーの融点の上又は下の温度で混合することによって混合される。可塑剤は、任意成分である揮発性溶媒の助けを借りて導入することもできる。ポリマー組成物に可塑剤化合物を導入するための技術の多くの変形が当分野で公知である。
【００５７】
可塑剤としての使用のためには、式（３）及び（４）の化合物は、Ｒ３及びＲ６がＣ１〜Ｃ２３の直鎖状もしくは分岐状アルキル（好ましくはＣ１〜Ｃ１２）である化合物から選択されることが好ましい。Ｒ３及びＲ６の具体的選択は、可塑化のために選択したポリマーと、目的とする特性及び用途に左右される。
【００５８】
式（３）、（４）、及び（５ａ）のグリセロールケタールレブリン酸付加体は、ＰＶＣ、ポリ(3-ヒドロキシアルカノエート)、ポリ(ラクテート)、及び様々なポリサッカライドポリマーのための可塑剤化合物として有用である。式（３）、（４）、及び（５ａ）の化合物は、広い範囲の濃度にわたってこれらのポリマーと相容性である。式（４）及び（５ａ）の化合物はＰＶＣの可塑化に好ましく、なぜなら、かなりの量のフリーの水酸基をもつ可塑剤は、通常、ＰＶＣ樹脂の安定性の問題によって、コンパウンドされたＰＶＣ樹脂中では一般に好ましくないからである。これらの付加体の合成に用いた反応剤中の様々なＲ３及びＲ６残基を選択することによって、最良の可塑化特性及び最良の相溶性に関してだけでなく、得られるポリマーのバリア特性、例えば、水分、ガス、溶媒、水浸出、及び臭気に対する透過性ならびに染色保持性に関しても、可塑剤の特性を微調整することもできる。所望の特性に応じて、式（３）、（４）、及び（５ａ）の化合物は様々な濃度、典型的には、可塑化されたポリマー組成物の５から８０質量％の間の様々な濃度で用いることができる。しかし、実用には、ガラス転移点の顕著な低下を達成し、それにより、有用なポリマー組成物を得るためには、５〜２５質量％の可塑剤を備えることで充分である。可塑剤化合物（３）、（４）、及び（５ａ）は、別個の化合物として、もしくは混合物として使用することができ、混合物には、当分野で公知のその他の可塑剤、例えば芳香族及び脂肪族ジカルボン酸エステル、エポキシ化トリグリセリドなどを含む混合物が包含される。
【００５９】
〔式３〜５のモノマーからの、ポリマー性グリセロールレブリネートケタール化合物の合成〕
【００６０】
式（５）の化合物と、式（３）及び（４）の化合物（定義されたシス又はトランス立体化学をもつ化合物を含めて）、例えば、（３ａ）、（３ｂ）、（４ａ）、（４ｂ）は、さらに重合されて下記式（６）：
【化２３】
2009519901.tif 000024
（式中、ｑは整数である。）
の単位を少なくとも１つ有するグリセロールとレブリネートの様々なコポリマー組成物を提供することができる。
【００６１】
式（５）及び（５ａ）の環状ケタールラクトン化合物は、開環リビング重合条件下での重合に用いるために特に適している。そのような条件は当分野で周知であり、様々なプラスチック及び繊維の製造における様々な用途に適した高分子量の溶融加工可能ポリマーを生成することが知られている。例えば、米国特許第5,028,667号、同5,292,859号、同5,095,098号、同5,210,108号明細書は、様々なラクトン類及びその混合物のリビング重合を行うために適した触媒と使用方法の記載を含んでいる。同様に、J. Macromolecules (2001, 34, 8641-8648)は、ジオキサン類を重合するための条件及び触媒の記載を含んでいる。これらの条件及び触媒は式（５）及び／又は（５ａ）の化合物の重合又は共重合に有用であり、式（１ｂ）のシス単位を含む、グリセロールとレブリネートの完全な交互ケタール-エステルコポリマーを生成する。そのようなポリマーは、実質的に無色の形態で得ることができ且つ様々な形状に、溶融による加工、押出、キャスティング、及びロール加工することができる、澄んだ熱可塑性の透明なポリマーである。
【００６２】
式（６）の単位を含むポリマーの合成はリビング重合に限られない。ヒドロキシエステル（３）及びジエステル（４）は、適切な触媒の存在下での重縮合反応によって、式（６）の少なくとも１つの単位を含む有用なポリマーに変換することもできる。重縮合による様々なポリエステルの合成の技術は古く、適切な触媒の多くの例が知られている。ポリエステルの合成のための多くの公知の触媒が、式（６）の少なくとも１つの単位を含むポリマーを製造するために使用できることが発見されている。適切な触媒の非限定的な例には、アルカリ及び遷移金属アルコキシド、酸化ゲルマニウム、アルカリ金属アルコキシド、ナトリウム、及び酸が含まれる。さらなる例には、様々なチタンのアルコキシド及び錫（II）オクタノエートが含まれる。触媒及びそれらの使用方法のその他の記載は、例えば、米国特許第4,133,800号、同4,205,157号、同4,208,527号、同5,028,667号、同5,095,098号、同5,210,108号、同5,208,297号、同5,202,413号、同5,292,859号、同5,342,969号、同5,565,545号、同6,828,727号明細書、及びそれらに引用された参考文献に見ることができる。
【００６３】
定義されたシス及びトランス立体化学をもつ化合物、例えば（３ａ）、（３ｂ）、（４ａ）、（４ｂ）を含めた式（３）及び（４）の化合物は、典型的には、有効量の重縮合触媒の存在下で、かつ蒸留によってアルコール（Ｒ３ＯＨ）又はエステル（Ｒ６ＣＯＯＲ３）の除去を可能にする条件下で重合される。これらの化合物の重合のためには、Ｒ３ＯＨアルコールが一級又は二級アルコールであることが好ましく（但し必須ではない）、かつ、重縮合時に生成する式Ｒ６ＣＯＯＲ３のエステル及び／又はアルコールＲ３ＯＨが、式（３）、（４）、及び／又は（５）のモノマーの沸点よりも充分に低い沸点をもち、それによって、形成されるポリマーの集まりから容易に除去できることも好ましい。
【００６４】
重合反応は、不活性溶媒の存在下、又はニート（すなわち希釈しない）の形態で行うことができる。溶媒の好ましい非限定的な例は、炭化水素、ハロゲン化炭化水素、及びエーテル類である。
【００６５】
得られるポリマーの特性は、重合度及びそれらの合成に用いるモノマーの立体化学に応じて異なる。
【００６６】
式（６）の単位を含む、グリセロール及びレブリネートのエステルケタールポリマーは、様々なポリマーとのポリマー性可塑剤として有用である。例えば、これらのポリマーは、ＰＶＣ、ポリエステル（例えば、ＰＨＡ、ＰＨＢ、及びＰＬＡなど）、及びアシル化セルロースなどのポリサッカライドを可塑化するために用いられる。これらのポリマーの可塑化のためには、グリセロールのエステルケタールポリマーを、典型的には、最も高い融点をもつ成分を溶融又は軟化させるのに充分に高い温度で、かつ好ましくは（可塑化されたポリマーのいかなる分解も最小化するために）不活性雰囲気下で、可塑化されていないポリマーとブレンドする。これらの化合物を用いた可塑化は、溶媒の助けを借りて達成することもでき、溶媒は、典型的には均一なブレンド物が得られた後で除去される。可塑化された組成物は、その他の添加剤、例えば、安定化剤、無機及び有機のフィラー、強化繊維、顔料、染料などを含んでもよい。式（６）のエステル-ケタールの繰り返し単位を有するポリマーを含む可塑化された組成物は、ＰＶＣ、ＰＨＡ、ＰＨＢ、ＰＬＡ、及びポリサッカライドの他の公知の可塑化された組成物から様々な消費製品及び工業製品を生産するために典型的に使用されている、フィルム、繊維、チューブ、パイプ、及び様々な形状のその他の目的物にキャスト又は成型又は押し出すことができる。
【００６７】
〔グリセロールレブリネートケタール化合物と、ノルマルα-オレフィンのエポキシドとの反応〕
【００６８】
別の態様では、式（３）の化合物はエポキシドと反応させられる。好ましくは、式（３）の化合物はエステルであり、フリーの酸又は塩ではない。このエポキシドは、ノルマルα-オレフィン（ＮＡＯ）のエポキシド、又はエポキシ化された不飽和脂肪酸エステルである。
【００６９】
反応生成物の最初の組は、式（３）の化合物とＮＡＯエポキシドとの反応によって形成できる。得られる生成物は、下記式（７）を有する。
【００７０】
【化２４】
2009519901.tif 000025
【００７１】
式（７）中、Ｒ３は、直鎖状、分岐状、もしくは環状のアルキルもしくはアルケニル、アリール、アラルキル、又はアルキルオキシアルキルであり、Ｒ７又はＲ８の１つは水素であり、他方はＣ６〜Ｃ３０の直鎖状アルキルである。好ましくは、Ｃ６〜Ｃ１４直鎖状アルキルである。
【００７２】
式（７）の化合物は、下記式（８）を有するＮＡＯの1,2-エポキシドから調製される。
【００７３】
【化２５】
2009519901.tif 000026
【００７４】
式（８）中、Ｒ９はＣ６〜Ｃ３０の直鎖状アルキルであり、好ましくは、Ｃ６〜Ｃ１４の直鎖状アルキルである。
【００７５】
式（８）の化合物を、酸触媒及び任意選択により不活性共溶媒の存在下で、式（３）の化合物と反応させる。
【００７６】
典型的には、エポキシドと式（３）の化合物とを反応させるための触媒には、当分野で公知の様々な酸が含まれる。そのような条件は、一般的に、式（３）の化合物と、エポキシ化した不飽和脂肪酸エステルとの反応に適用可能である。そのような触媒の非限定的な例には、硫酸、塩酸、ホウフッ化水素酸、臭化水素酸などの無機強酸、p-トルエンスルホン酸、カンファースルホン酸、メタンスルホン酸などが含まれる。プロトン化したスルホン酸基を含む様々な樹脂も、反応の終了後にそれらが容易に回収できるために有用である。酸の例にはルイス酸も含まれる。例えば、三フッ化ホウ素及びＢＦ３の様々な錯体、例えば、ＢＦ３ジエチルエーテラート、も有用である。その他のルイス酸の例には、無水のＳｎＣｌ２、ＳｎＣｌ４、ＴｉＣｌ４、ＡｌＣｌ３、シリカ、酸性アルミナ、チタニア、ジルコニア、様々な酸性クレー、混合アルミナもしくはマグネシウム酸化物などが含まれる。無機酸、スルホン酸、又はルイス酸誘導体を含む活性炭誘導体も使用できる。
【００７７】
本開示は特定の触媒又は触媒の量に限られない。当業者は、本明細書に記載した調製において用いる触媒組成物とその量の部分について多くの変形を実施できる。高温は、より反応性の低い触媒しか用いずに反応を加速するために使うことができるが、反応混合物の温度は多くのグリセリルエーテル生成物を作ることを成し遂げるために決定的に重要ではなく、なぜなら、より活性の小さな触媒を用いてさえ、反応はなお進行して所望の化合物を生成するからである。触媒の量及び種類は、反応に用いるエポキシドの具体的な化学組成と式（３）の化合物の化学組成とに左右され、当業者によって容易に確立されうる。
【００７８】
エポキシドとの反応は、反応条件下で不活性な共溶媒の（場合により）存在下で実施することができ、共溶媒は典型的には反応の最後に蒸留によって除去される。典型的には、充分な量の共溶媒又は反応剤、例えば、式（３）の化合物、を用いてエーテル結合形成を介してのエポキシドの架橋を最少化することが望ましい。適切な共溶媒の非限定的な例には、飽和炭化水素、エーテル、及びポリエーテルが含まれる。典型的には、全ての過剰な溶媒及び未反応出発物質が、反応の終了後に、標準圧又は減圧での蒸留によって除去される。蒸留の前に、触媒を中和、あるいはそうでなければ除去することも好ましい。
【００７９】
式（３）の化合物はＮＡＯエポキシドの非常に良い溶媒であるので、エポキシドと式（３）のグリセロール誘導体との間の反応も、後者の化合物の過剰下、典型的には２〜２０倍のモル過剰で、都合よく行うことができる。不十分に過剰な化合物（３）を用いた場合、エポキシドと式（３）の化合物とのオリゴマーポリエーテル付加体が形成される。
【００８０】
式（７）の化合物は、下記式（７ａ）を有するカルボン酸のアルカリ金属又はアルカリ土類金属塩に、鹸化によってさらに変換される。
【００８１】
【化２６】
2009519901.tif 000027
【００８２】
鹸化は、典型的には、充分な量のアルカリ又はアルカリ土類金属水酸化物又は炭酸塩の存在下で水又は水-アルコール混合物中で、かつ、例えば減圧下での蒸留によって過剰な式（３）の化合物及び／又は共溶媒の除去の後に行われる。式（７ａ）の化合物の塩は、水溶液で、又は水及び全ての揮発性の共溶媒の蒸発の後、実質的に無水のニートの形態で貯蔵され且つ使用できる。
【００８３】
〔グリセロールレブリネートケタール化合物と、不飽和脂肪酸エステルのエポキシドとの反応〕
【００８４】
別の化合物の組が、式（３）の化合物と、不飽和脂肪酸エステルのエポキシドとの反応を用いることによって本明細書において提供される。好ましくは、式（３）の化合物はエステルであり、フリーの酸又は塩ではない。これらのエポキシドは、式（８）のＮＡＯエポキシドから式（７）の化合物を作るための上述した方法に実質的に類似した方法で調製される。
【００８５】
不飽和脂肪酸は、１０〜２４の炭素原子と少なくとも１つの二重結合を有する直鎖状モノカルボン酸を意味する。二重結合（複数の場合）は、互いに共役又は非共役であるがアレン配置にはない任意の位置であってよく、二重結合の全ては独立してシス又はトランスであることができる。不飽和脂肪酸は、１〜３の二重結合を有することが好ましい。脂肪酸は、例えば、様々な植物油、魚油、及びパーム油のトリグリセリド中などにみられる、様々な不飽和及び飽和脂肪酸の混合物から構成されうる。
【００８６】
不飽和脂肪酸のエステルは、上述した脂肪酸と一価又は多価アルコールとのエステルを意味する。
【００８７】
一価アルコールは、１〜１２の炭素原子を有する直鎖状又は分岐状の一級又は二級アルカノール又はアルコキシアルカノールである。アルカノールの好ましい例は、メタノール、エタノール、プロパノール、イソプロパノール、ブタノール、sec-ブタノール、イソブタノール、イソアミルアルコール、2-エチルヘキサノールである。好ましいアルコキシアルカノールは、３〜１２の炭素原子を有する一級又は二級アルコールであり、１〜８の炭素原子を有する直鎖状、分岐状、又は環状のアルコキシ基がヒドロキシル基の隣接（ビシナル）位置に配置されている。そのようなアルコキシアルカノールは、典型的には、アルカノールによるアルキルオキシランの開環によって誘導される。アルコキシアルカノールのその他の適切な例は、フルフラールの水素化によって容易に得られるテトラヒドロフルフリルアルコールである。最も好ましいものは、それらの入手性、価格、及びそれらのエステルの満足すべき安定性により、一価アルコールである。
【００８８】
多価アルコールは、１〜６のヒドロキシル基を有する直鎖状又は分岐状のポリヒドロキシル化アルカンである。典型的な例は、エチレングリコール、プロピレン-1,2及び1,3-ジオール、ブチレングリコール異性体類、グリセロール、1,2,4-トリヒドロキシブタン、ペンタエリスリトール、キシリトール、リビトール、ソルビトール、マンニトール、及びガラクチトールである。多価アルコールは、任意選択で１つ以上のエーテル結合を含んでいることもでき、そのような多価アルコールの適切な例は、イソソルビッド、ソルビタン異性体類、及びジグリセロールである。
【００８９】
多価アルコールの実質的に全てのヒドロキシル基が、不飽和脂肪酸基でエステル化されていることが好ましい。工業的な実施においては、完全なエステル化を達成することは実際的ではないだろうということが理解される。また、工業的な実施において、混合された脂肪酸組成物が用いられる場合には、脂肪酸基の必ずしも全てが不飽和であることはできず、いくらかの完全に飽和の脂肪酸基が存在しうることも理解される。実際に、典型的な植物油（例えば、大豆油、亜麻仁油、カノーラ油、サフラワー油、ヒマワリ油、コーン油、ひまし油、それらのブレンド物など）のトリグリセリド中に存在するような不飽和及び飽和の脂肪酸エステルの混合物を用いることが価格優位性をもつ。しかし、その混合された脂肪酸エステルが、主として不飽和脂肪酸エステルを含むことが好ましい。モノ不飽和脂肪酸エステルの高い含有量を有する脂肪酸エステル、例えば、高オレインカノーラ油に存在する組成物、を用いることも好ましい。10-ウンデシレン酸のエステルも好ましい。その他の好ましい出発物質は、植物油（例えば、様々なバイオディーゼル燃料の工業生産に通常用いられる、大豆油、カノーラ油、及びその他の不飽和トリグリセリド）のエステル交換によって誘導される脂肪酸メチルエステルの混合物である。
【００９０】
様々な不飽和脂肪酸エステルは、任意選択で、ブレンド、混合、部分的水素化、あるいは二重結合の位置又は立体化学の変更のための異性化をされることができる。
【００９１】
エポキシ化不飽和脂肪酸エステルは、その不飽和脂肪酸エステルの少なくとも１つの二重結合がエポキシ基に酸化されていることを意味する。そのような酸化は当分野では周知であり、例えば、過酸化水素及びカルボン酸（例えばホルメート又はアセテート）を用いることによって、あるいはハロヒドリン法によって、工業規模で容易に行うことができる。しかしながら、不飽和脂肪酸エステル中に存在する過半数の又は全ての二重結合のエポキシ化が達成されることが好ましい。実際には、エポキシ化脂肪酸エステルは、エポキシドの加水分解又は転位から、及び脂肪酸鎖の架橋から生じるかなりの量の副生物を含みうる。少量のエポキシ化副生物及びエポキシド分解副生物を含むエポキシ化脂肪酸エステルの使用は、完全に本明細書の開示の範囲内である。
【００９２】
モノ不飽和脂肪酸エステルのエポキシドと式（３）の化合物から誘導されるエーテルは、下記式（９）を有する。
【００９３】
【化２７】
2009519901.tif 000028
【００９４】
式（９）中、Ｒ３は、直鎖状、分岐状、もしくは環状のアルキルもしくはアルケニル、アリール、アラルキル、又はアルキルオキシアルキルであり、Ａ又はＢのうち１つはＨであり、他方はエステル化されたカルボキシルであり、ｎ及びｍはそれぞれが０〜２０の値を有する整数であり、ｍ＋ｎの合計の値が８〜２１の範囲である。
【００９５】
互いに近接した位置にあるエポキシ基（複数）を有する、不飽和脂肪酸エステルのビスエポキシド又はトリスエポキシドを用いる場合は、分子内エポキシ開環反応が起こり、それぞれが同一の脂肪酸炭素鎖の２つの炭素原子を連結している１つ以上のエーテル結合の形成をもたらす。典型的には、そのようなエーテル結合は、テトラヒドロフラン（より多い）とテトラヒドロピラン（より少ない）環の形成をもたらし、そのことにより、式（３）の化合物に由来するペンダントエーテル基を含む不飽和脂肪酸エステルの酸素化誘導体の立体異性体の複雑な混合物が形成される。
【００９６】
例えば、メチレン基によって分離された２つの二重結合を有するジ不飽和脂肪酸から誘導されたビスエポキシドからのそのような界面活性剤生成物の代表的異性体は、下記式（１０ａ）及び（１０ｂ）を有する。
【００９７】
【化２８】
2009519901.tif 000029
【００９８】
式（１０ａ）及び（１０ｂ）の化合物は、典型的には混合物として形成され、混合物はその他の付加体、例えば、式（３）の化合物の別の分子とのそれぞれのエポキシ基の開環で生じるジ(グリセリルレブリネートケタール)エーテル付加体も含み、２つの水酸基と２つのペンダントエーテル(グリセリルレブリネートケタール)基とを含む酸素化された脂肪酸誘導体をもたらす。
【００９９】
好ましくは、上記のエポキシ化された脂肪酸エステルのエーテル付加体は、触媒の存在下における式（３）の化合物の反応と、続いて、減圧下での蒸留による全ての過剰な式（３）の化合物と全ての共溶媒の除去によって形成される。
【０１００】
あるいは、エポキシ化された不飽和脂肪酸エステルと式（３）の化合物との付加体は、エポキシ化されたトリグリセリドを、触媒の存在下で式（３）の化合物で処理することによって調製できる。そのような代替の態様では、トリグリセリドポリオール化合物が形成される。これらの化合物は、フリーの二級ヒドロキシル基と、脂肪酸鎖に結合した（グリセリルレブリネートケタールエステル）エーテルペンダント基とを有する。任意選択で、エーテル結合はそのような付加体中に存在してもよく、エーテル結合は１つの脂肪酸鎖の２つの炭素原子を連結し（それによってテトラヒドロフラン又はテトラヒドロピラン環を形成する）、又は２つの異なる脂肪酸鎖の２つの炭素原子を連結することができる。
【０１０１】
エポキシ化されたトリグリセリドとグリセロールの（又はケタール／アセタールで保護されたグリセロールの）そのような付加体は、典型的には、当分野で公知のエポキシ化された大豆油、亜麻仁油などから調製される。これらの付加体が、式（９）、（１０ａ）、及び（１０ｂ）の化合物を製造するために有用であることを本明細書中に記載している。式（９）、（１０ａ）、及び（１０ｂ）の化合物へのトリグリセリド付加体の変換は、触媒量の塩基の存在下で、一価アルカノールとのエステル交換反応によって達成できる。適切な塩基の非限定的な例は、アルカリもしくはアルカリ土類金属の水酸化物、又はアルカリ金属及びアルカノールのアルコキシドである。
【０１０２】
化合物（３）とヒドロキシル化脂肪酸エステルとの上記エーテル付加体のカルボキシル基は、鹸化をさらにうけて、塩（典型的には、下記式（１１）、（１２ａ）、及び（１２ｂ）を有するジカルボン酸化合物の、アルカリ、アルカリ土類、アンモニウム、又はアミン塩）を与えることができる。
【０１０３】
【化２９】
2009519901.tif 000030
【０１０４】
上記式中、Ｅ又はＤの１つは水素であり、他方はカルボキシルである。あるいは、式（１１）（１２ａ）、及び（１２ｂ）の塩化合物は、式（３）の化合物とエポキシ化トリグリセリドとの付加体の直接の鹸化によって得られる。
【０１０５】
式（７ａ）、（１１）、（１２ａ）、及び（１２ｂ）の化合物のカルボキシル基、又は式（７）、（９）、（１０ａ）、及び（１０ｂ）の化合物のカルボキシル基は、一級又は二級のアルキルアミン又はアミノアルコールでアミド化することもできる。
【０１０６】
式（７ａ）、（１１）、（１２ａ）、及び（１２ｂ）のカルボン酸のアルカリ金属塩、アルカリ土類金属塩、アミンもしくはアンモニウム塩、及びアミドは、様々な配合物中で用いることができる有用なイオン性のマイルドな界面活性剤である。
【０１０７】
式（７ａ）、（１１）、（１２ａ）、及び（１２ｂ）のカルボン酸から誘導される界面活性剤は、広い範囲のｐＨ（例えば、ｐＨ４〜ｐＨ１３）において、冷たい及び熱い水溶液中で安定である。これらの界面活性剤、乳化、及びミセル形成特性は、溶液中のアルカリ土類金属イオンの存在によって悪影響を受けない。このことは、これらを、硬水中での使用を目的とする配合物において有用なものにする。
【０１０８】
これらの化合物は単独で、又は、洗浄用、皿洗い用、洗濯用、化粧用、及びパーソナルケア用製品、グリース除去剤などに用いられる、製剤の基礎となる組成物を構成するその他の界面活性剤、溶媒、グリコール、ポリオール、香料、着色剤、生物学的活性添加剤、生物学的不活性添加剤、酵素、及び湿潤剤と様々に組み合わせて用いることができる。式（７ａ）、（１１）、（１２ａ）、及び（１２ｂ）のカルボン酸から誘導される化合物の界面活性化合物としての使用のための有効濃度は、配合の目的とする用途に左右され、当業者が実験によって簡単に確立することができる。これらの化合物の有効濃度は、典型的には、配合した製品の０．００１％〜１００％の範囲である。
【０１０９】
式（７）、（９ａ）、（１０ａ）、及び（１０ｂ）の化合物、及び式（３）の化合物とエポキシ化トリグリセリドとの付加体は、ＰＶＣ、ポリエステル類、例えば、ＰＨＡ、ＰＨＢ、ＰＬＡ、及びポリサッカライドのための可塑剤として有用であることも見出している。
【０１１０】
〔グリセロールレブリネートケタールとその他のモノマーのコポリマー〕
【０１１１】
別の態様では、式（３）、（４）、（５）、及び（５ａ）を有する化合物から選択されるグリセロールケタールモノマー及びそれらの立体異性体は、当分野で公知の様々なその他のモノマーとのコポリマーの合成に用いることができる。式（１ａ）のケタール繰り返し単位を含むコポリマーは、広範囲の物理特性をもち、かつ、式（３）、（４）、（５）、及び（５ａ）のモノマーと、様々な多価アルコール、ジ及びトリカルボン酸、ヒドロキシ酸、及び環状エステルから選択される１種以上の化合物との縮合又はエステル交換反応によって調製できる。
【０１１２】
有用な多価アルコールの非限定的な例には、２〜２０の炭素原子を有する直鎖状又は分岐状のアルカンの二価アルコール、グリセロール、ジグリセロール、イソソルビッド、ソルビトール、キシリトール、エリスリトール、ペンタエリスリトール、トリメチロールエタン、トリメチロールプロパン、ジエチレングリコール、ネオペンチルグリコール、ポリエーテル類、例えば、ヒドロキシル末端のポリ（エチレンオキシド）及びポリ（プロピレンオキシド）など、が含まれる。
【０１１３】
好適なジカルボン酸の例には、コハク酸、マレイン酸、アジピン酸、フタル酸異性体類、トリメリット酸、クエン酸、イタコン酸、ナフタレンジカルボン酸の異性体類の、フリーの酸、低級アルキルエステル、又は酸無水物のいずれも含まれる。
【０１１４】
ヒドロキシ酸及びそのエステルの例は、コポリマーとしても使用でき、乳酸、グリコール酸、3-ヒドロキシプロピオン酸、及び3-ヒドロキシアルカン酸を含むことができる。
【０１１５】
ヒドロキシ酸は、トリグリセリドを含めた、脂肪酸のヒドロキシル化誘導体及びそのエステルによってさらに例示できる。当分野で公知の多価ヒドロキシル誘導体を含めたそのようなヒドロキシル化された脂肪酸エステルは、例えば、エポキシ化脂肪酸エステルを、水酸基を有する１種以上の化合物と反応させることによって得られ、このとき１つ以上のオキシラン基がエポキシド開環反応を受ける。
【０１１６】
好適なヒドロキシ酸は、ヒドロキシル化された芳香族カルボン酸、例えば、ヒドロキシル化された安息香酸、トルイル酸、ナフトエ酸、桂皮酸、フェルラ酸などによってさらに例示されうる。
【０１１７】
ラクチド、グリコリド、1,4-ジオキサン-2-オン類、アルキル化された1,4-ジオキサン-2-オン類、ε-カプロラクトン、及び1,4-ジオキセパン-2-オン類が、環状エステルの好適な非限定的例である。
【０１１８】
式（１ａ）の繰り返し単位を含むグリセロールレブリネートケタールのコポリマーを作るためのその他の好適なコモノマーの中には、式（７）、（９）、（１０ａ）、（１０ｂ）の化合物、ならびに下記式（７ｂ）の化合物も含まれる。
【０１１９】
【化３０】
2009519901.tif 000031
【０１２０】
式（７ｂ）中、Ｒ３は、直鎖状、分岐状、又は環状のアルキル又はアルケニル、アリール、アラルキル、又はアルキルオキシアルキルであり、Ｒ７又はＲ８の１つはＨであり、かつ他方は水素又はＣ１〜Ｃ３０直鎖状アルキルである。
【０１２１】
式（７ｂ）の化合物で、６つの炭素原子より短い直鎖状アルキルを有する化合物は、化合物（７）の調製のために上述した方法と実質的に同様の方法で、式（３）の化合物を、相当する直鎖状アルキルエポキシドと反応させることによって調製することができる。式（３）の化合物と揮発性エポキシド、例えばプロピレンオキシド及びエチレンオキシドとの反応のための条件は、加圧下で反応を行うことを含む。
【０１２２】
式（３）、（４）、（５）、及び（５ａ）のモノマーと、多価アルコール、ジ及びトリカルボン酸、ヒドロキシ酸、及び環状エステルから選択される１種以上の化合物とからのコポリマーの調製は、式（１ａ）の繰り返し単位を含むホモポリマーの調製について上述した触媒の１種以上と条件を用いることによって行うことができる。得られるコポリマーは、ヒドロキシル又はエステル化されたカルボキシルのいずれかが末端となりうる。ポリマーは、線状、分岐状、スター状、又は架橋されていることができ、ランダムコポリマー、ブロックコポリマー、グラフトコポリマー、又はそれらの任意の組み合わせでありうる。
【０１２３】
特に興味があり且つ有用なものは、式（１ａ）の繰り返し単位を含むヒドロキシル末端ポリマー及びコポリマーである。そのような化合物は、広範囲に変わる特性をもつポリウレタンポリマーを作るために有用であることが発見されている。
【０１２４】
多くのポリウレタンポリマーとそれらの調製の方法が当分野で公知である。ポリウレタンポリマーは、特に工業的に有用な化合物である。それらには多数の用途があり、なぜなら、得られるポリマーの最終的な特性が、用いる活性水素モノマー（典型的にはポリヒドロキシル化合物）とイソシアネートの選択によって、かつ、完成したポリマー製品を調製するために用いられる条件を選択することによって、大きく影響を受けうるからである。
【０１２５】
式（６）の繰り返し単位を含むポリマーの多くは、ポリウレタンポリマーを作るために有用である。ポリウレタン合成に使用するためには、式（６）の繰り返し単位を含むポリマーは、ヒドロキシル末端の形態で調製することができ、その場合、代表的ポリマー構造当たり平均で、２つ以上のヒドロキシル基が存在する。これは、典型的には、式（３）、（４）、（５）、（５ａ）の化合物の立体異性体から選択される少なくとも１種のモノマーを用いて、２つ以上のヒドロキシル基を有するコポリマー多価アルコールの充分な量の存在下で重合反応を行うことによって行うことができ、重合生成物は５００Ｄａを超え、より好ましくは１０００Ｄａを超える平均分子量を有することが好ましく、かつ２つ以上のヒドロキシル基を有する。式（６）の単位を含む得られる重合生成物は、線状、分岐状、架橋、又はスター形状のポリマーであることができる。式（６）の単位を含む１種以上のそのような重合生成物は、次に、２つ以上のイソシアネート基を有する１種以上のイソシアネート化合物との反応において、ポリオール化合物として用いることができる。多くの好適なイソシアネート化合物が、ポリウレタン合成の分野で公知である。イソシアネート化合物の非限定的な例には、ジイソシアネート化合物、例えば、トリレンジイソシアネート異性体類、ヘキサメチレンジイソシアネート、ペンタメチレンジイソシアネート、イソホロンジイソシアネート、4,4’-メチレンビス(フェニルイソシアネート)などが含まれる。イソシアネート化合物のさらなる非限定的な例には、ポリイソシアネート化合物が含まれ、上記ジイソシアネート化合物の１種を多価アルコール又は多価アミンと反応させることによって得ることができる。適切なポリイソシアネート化合物の非限定的な例には、式（６）の繰り返し単位を含む多価アルコール生成物の１種以上を、その水酸基とイソシアネート基との間の反応を起こさせるために充分な条件下で反応させる事によって得られる１種以上のジイソシアネート化合物の付加体も含まれる。そのようなポリイソシアネート化合物は、様々な脂肪族及び／又は芳香族ジイソシアネートの適当量を、式（６）の繰り返し単位を含む多価アルコールと混合し、かつ加熱及び／又は反応を促進するために充分な触媒を用いることによって反応を起こすことで得ることができることを見出している。ポリイソシアネート化合物を作るために適した典型的触媒の非限定的な例には、ジブチル錫ジラウレート、1,4-ジアザビシクロ[2.2.2]オクタン（DABCO（商標）, TED）などが含まれる。式（６）の単位を含む多価アルコールからポリイソシアネート化合物を作る反応は、不活性溶媒の存在下で行うことができ、溶媒は任意選択で反応の最後に蒸留によって除去してもよい。
【０１２６】
式（６）の繰り返し単位を含む多価アルコールの１種以上は、次に、代表的分子１分子当たり２つ以上のイソシアネート基を有する１種以上のイソシアネート化合物と反応させられ、それによって代表的ポリマー分子１分子当たり、式（６）の単位１つ以上を含むポリウレタンポリマーをもたらす。
【０１２７】
そのような反応は、ポリウレタン合成の分野での反応に通常知られている条件下で容易に起こり、その分野で公知の１種以上の触媒の使用及び／又は昇温することを含む。典型的触媒の非限定的な代表例には、ジブチル錫ジラウレート及びＤＡＢＣＯが含まれる。昇温は、所望するポリウレタンポリマーの生成を加速し、典型的には、３０から１６０℃の間の温度が、反応を開始し且つ促進するために充分である。この反応は、特定した範囲外の温度で行うこともできるが、より低い温度では反応は非常に遅くなるおそれがあり、一方で、より高い温度では、副反応と部分的なポリマーの分解が生じうる。一般に、式（６）の繰り返し単位を含むポリウレタンポリマーの調製は発熱反応であり、追加の加熱なしにうまくいく。式（６）の繰り返し単位を含むポリウレタンポリマーの合成は、実質的に無水条件下で行われることが好ましい。少量の水が存在する場合は、生成物は典型的にはウレタンと尿素結合の両方を含む発泡（フォーム）ポリマーである。発泡ポリマーが望まれる場合は、当分野で公知の１以上の不活性プロペラント化合物（発泡剤）を用いて反応が実施される。
【０１２８】
したがって、当分野で公知のポリウレタンポリマーと実質的に同様な方法で、式（６）の単位を含む様々なポリウレタンポリマーが調製され、多量のポリウレタン製品の生産に用いることができる。式（６）の単位を含むポリウレタンポリマーは、固体又は粘稠な液体であり、剛性又は柔軟であり、それらは熱硬化性又は熱可塑性ポリマーとして調製できる。具体的なポリマー組成物に応じて、それらは、完成されたポリマー製品を生産するために必要な様々な形状にキャスト、押出、あるいは成形されうる。式（６）の単位を含むポリウレタンポリマーは、当分野で公知の様々な添加剤、例えば、有機又は無機フィラー、顔料、安定化剤、抗酸化剤、及び潤滑剤などを含むことができる。
【０１２９】
本明細書に開示したポリウレタンポリマーは、得られるポリマーの重量の主要部分を提供するための低コストの再生可能なモノマーを用いて作られており、それにより、再生が可能ではない石油又は石炭由来のモノマーを主に又は排他的に使用して作られる当分野で公知のポリウレタンと比較した場合に、コスト優位性を提供する。
【０１３０】
式（６）の単位を含むポリウレタンポリマーは、モノマーレベルでリサイクル可能でもある。そのように望む場合は、それらの有用な寿命の最後で、式（６）の単位を含むポリウレタンポリマーをエステル交換反応によって処理して、ポリマーの分解及び式（３）、（４）、（５）、及び（５ａ）の１種以上のモノマーの形成をさせることができ、これは回収され、精製され、かつ再使用されうる。
【実施例】
【０１３１】
〔実施例１〕
９８％純度のレブリン酸 ３６ｇ、９９％純度のグリセロール ２８ｇ、濃硫酸 ０．０８ｍｌ、及びn-ヘプタン ６０ｍｌを、ディーン-スタークアダプターを備えた丸底フラスコ中で撹拌した。全体を、オイルバス中で加熱することによって還流させ、約３６時間の間、すなわち約１１ｍｌの水がアダプターのトラップに集まるまで還流させた。反応混合物を、０．２ｇの炭酸カルシウムの添加によって中和した。ヘプタンを除去し、反応混合物を冷却し、式（１）の構造的繰り返し単位を有する化合物を含んだ非常に粘稠で淡褐色の蜂蜜状のポリマー付加体 ５３．２ｇが得られた。
【０１３２】
〔実施例２〕
実施例１で調製したポリマー付加体２０．３ｇを、０．４ｇのナトリウムメトキシドを含む８０ｍｌのメタノールに溶かした。得られた溶液を室温で撹拌し、少量の遊離グリセロールが反応フラスコの底及び壁に分離した。反応液をガラス繊維の栓を通して濾過し、２ｇの無水リン酸二水素カリウムとともに３０分間激しく撹拌することで中和し、メチルtert-ブチルエーテル（ＭＴＢＥ）１００ｍｌで希釈し、無水硫酸ナトリウム上で乾燥させた。この溶液をつぎに濾過した。ＭＴＢＥと過剰のメタノールを減圧下で除去し、２３．１ｇの透明な淡黄色の実質的に無臭の液体が得られ、これをガスクロマトグラフィーマススペクトル（ＧＣ−ＭＳ）で分析した。この液体は、メチルレブリネート約１５％と、式（１４）を有する化合物の立体異性体約８２％とを含むことがわかった。
【０１３３】
【化３１】
2009519901.tif 000032
【０１３４】
式（１４）の化合物の立体異性体は、ほぼ同様の積分面積を有する、ＧＣクロマトグラム上の２つの部分的に分離可能なピークとして検出された。このピークは、以下の代表的なマススペクトルを有する。
約１５．０６分の保持時間で溶出される化合物のマススペクトルは以下のとおりである。
【０１３５】
【化３２】
2009519901.tif 000033
【０１３６】
約１５．２４分の保持時間で溶出される化合物のマススペクトルは以下のとおりである。
【０１３７】
【化３３】
2009519901.tif 000034
【０１３８】
得られた生成物の液体混合物は、下記式（１５）のジグリセリルレブリネートケタールジメチルエステルの立体異性体類を約３％含むこともわかった。
【０１３９】
【化３４】
2009519901.tif 000035
【０１４０】
〔実施例３〕
実施例１で得られた反応生成物５ｇを、２０ｍｌの酢酸エチル及び０．２ｇのカリウムt-ブトキシドと混合した。全体を約４５分間撹拌し、ポリマー状出発原料の完全な溶解が観察された。この反応混合物を、２ｇの無水リン酸二水素カリウムとともに約１時間撹拌することによって中和し、無水硫酸ナトリウム上で乾燥させ、濾過し、過剰な酢酸エチルを減圧下で蒸発させた。得られた油状の透明な淡黄色液体（６．２ｇ）をＧＣ−ＭＳで分析し、約１４％のエチルレブリネート、約２５％の下記式（１６）のヒドロキシエステル異性体、及び約５５％の下記式（１７）のジエステルの立体異性体類を含むことがわかった。
【０１４１】
【化３５】
2009519901.tif 000036
【０１４２】
【化３６】
2009519901.tif 000037
【０１４３】
少量の下記化合物（１８）の立体異性体も存在していた。
【０１４４】
【化３７】
2009519901.tif 000038
【０１４５】
〔実施例４〕
実施例１に従って調製したポリマー付加体５ｇと、カリウムt-ブトキシド０．２ｇを、真空下（１ｍｍ）にて１２０〜１２５℃で撹拌し（２時間）、約１ｍｌの透明な留出物が集まった。この留出物をＧＣ−ＭＳで分析し、式（５）のラクトンケタールを主に含むことがわかった。式（５）の化合物は、以下に示す代表的な電子イオン化マススペクトルを有する。
【０１４６】
【化３８】
2009519901.tif 000039
【０１４７】
〔実施例５〕
実施例２で得られた式（１４）のヒドロキシエステル１０ｍｌを、ＧＣ−ＭＳで試験してエチルレブリネートが実質的に除去されるまで、真空下（６ｍｍ）で撹拌しながら加熱した（８０℃、４時間）。得られた液体を９４％純度のデセン-1,2-オキシド（Vicolox（登録商標）10ブランド、Arkema Group）２ｇと混合し、エポキシドの完全な溶解が室温で観察された。三フッ化ホウ素・ジエチルエーテラート０．０２５ｍｌを、撹拌した反応混合物に導入し、発熱反応が観察され、温度が約５０℃まで短時間で上昇した。この反応混合物を２０分間撹拌し、一部をＧＣ−ＭＳ分析のために採取した。分析は、下記式（１９ａ）及び（１９ｂ）のヒドロキシエステルケタール化合物のいくつかの立体異性体へ、エポキシドが完全に変換されたことを示した。
【０１４８】
【化３９】
2009519901.tif 000040
【０１４９】
〔実施例６〕
合成は、実施例５に準拠して行った。ただし、８５％純度のオクタデセン-1,2-エポキシド２ｇを用いた。得られた反応生成物は、下記式（２０ａ）及び（２０ｂ）を有していた。
【０１５０】
【化４０】
2009519901.tif 000041
【０１５１】
〔実施例７〜８〕
実施例５及び６の反応混合物から過剰な溶媒を減圧下（０．５ｍｍ、１５０℃）で蒸発させて、化合物（１９ａ）、（１９ｂ）（実施例７）、又は化合物（２０ａ）、（２０ｂ）（実施例８）の希釈されていない混合物を得た。得られた生成物混合物に１０ｍｌの水を添加し、わずかに過剰の０．１Ｎ  ＮａＯＨ水溶液でエステルを鹸化して、対応するナトリウム塩を水溶液で得た。これらの溶液は、乳化性及び界面活性をもっており、それらの特性は、１ｇ／Ｌの塩化カルシウムもしくは塩化マグネシウムの存在によって影響を受けない。
【０１５２】
〔実施例９〕
レブリン酸（９８％純度、６９７．３ｇ）、グリセロール（９９％純度、５５４．２ｇ）、濃硫酸（０．２５ｇ）、及び撹拌棒を、秤量した２リットル丸底蒸発用フラスコに入れ、４℃に冷却した効率的な垂直式冷却器を備えたロータリーエバポレーターで１００ｒｐｍで回転させるようにセッティングし、６ｍｍの最終真空度をもたらしうる真空ポンプを使用して真空を適用した。フラスコを回転させ、かつ８０℃の初期設定温度のオイルバスを使用して加熱した。水の急速な蒸留が観察された。受け用フラスコ中に約１３０ｍｌの水が集められた後、バスの温度を１１５℃に上げ、１５分当たり約１ｍＬ未満まで蒸留速度が低下するまで水の蒸留を続けた。次にバス温を１５０℃まで上げ、反応混合物を０．２ｍｍ真空下で１時間加熱した。次に反応を止め、反応生成物の温度を室温と平衡させた。得られた重合生成物（１０５４．３ｇ）は室温で、粘稠な淡黄色のべたつきのあるシロップ状の液体であり、冷水には事実上溶けなかった。
【０１５３】
次に、無水炭酸水素ナトリウム２ｇを添加し、６ｍｍの真空を適用しながら、１００℃にて２時間、ロータリーエバポレーターでフラスコに内容物を撹拌することによって触媒を中和した。中和した反応生成物は室温に冷やし、全ての不溶性の無機化合物を沈殿させた。得られた粘稠な液状コポリマーは室温で貯蔵し、以下の実施例において、デカンテーション又は濾過した形態で使用した。
【０１５４】
得られた生成物は、主に、式（１）の繰り返し単位を含むポリマーだった。
【０１５５】
〔実施例１０〕
レブリン酸（９８％純度、６９６．１ｇ）、グリセロール（９９．５％純度、６０７．５ｇ）、濃硫酸（１．０ｇ）、及び撹拌棒を、秤量した２リットル丸底蒸発用フラスコに入れ、４℃に冷却した効率的な垂直式冷却器を備えたロータリーエバポレーターで１００ｒｐｍで回転させるようにセッティングし、６ｍｍの最終真空度をもたらしうる真空ポンプを使用して真空を適用した。フラスコを回転させ、かつ８０℃の初期設定温度のオイルバスを使用して加熱した。水の急速な蒸留が観察された。受け用フラスコ中に約１１０ｍｌの水が集められた後、バスの温度を１１０℃に上げ、６０分当たり約１ｍＬ未満まで蒸留速度が低下するまで水の蒸留を続けた（これに約５時間かかった）。次に反応を止め、反応生成物の温度を室温と平衡させた。得られた重合生成物（１０８７ｇ）は室温で、粘稠な事実上無色のべたつきのあるシロップ状の液体であり、冷水に難溶性だった。
得られた生成物は、主に、式（１）の繰り返し単位を含むポリマーだった。
【０１５６】
〔実施例１１〕
レブリン酸（９８％純度、７００．１ｇ）、グリセロール（９９．０％純度、６０７．４ｇ）、濃硫酸（０．４ｇ）、及び撹拌棒を、秤量した２リットル丸底蒸発用フラスコに入れ、４℃に冷却した効率的な垂直式冷却器を備えたロータリーエバポレーターで１００ｒｐｍで回転させるようにセッティングし、６ｍｍの最終真空度をもたらしうる真空ポンプを使用して真空を適用した。フラスコを回転させ、かつ８０℃の初期設定温度のオイルバスを使用して加熱した。水の急速な蒸留が観察された。受け用フラスコ中に約１３０ｍｌの水が集められた後、バスの温度を１０５℃に上げ、水の蒸留が事実上止まるまで水の蒸留を続けた（これに約６時間かかった）。次に反応を止め、反応生成物の温度を室温と平衡させた。得られた重合生成物（１０９７ｇ）は室温で、粘稠な事実上無色のべたつきのあるシロップ状の液体であり、冷水に難溶性だった。
得られた生成物は、主に、式（１）の繰り返し単位を含むポリマーだった。
【０１５７】
〔実施例１２〕
１．０５モルのトリアセチルグリセロール、２．１モルのグリセロール、１．９６モルのソルケタール（Solketal; 2,2-dimethyl-1,3-dioxolane-4-methanol）、２．６５モルのエチルレブリネート、１．７モルのレブリン酸、０．４モルのα-アンゲリカラクトン（angelica lactone）、及び０．２ｍｌの濃硫酸を、水冷冷却器を備えた丸底フラスコ中で、磁気式撹拌をし、かつ窒素下で１００〜１０５℃に加熱した。アセトン、エタノール、水、酢酸、及び酢酸エチルの蒸留が見られた。蒸留が事実上止まるまで、撹拌しながらの加熱を続けた（約１６時間）。得られた粘稠で透明で淡黄色の液体を２Ｌの蒸発用フラスコに注ぎ、全体をロータリーエバポレーターで、６ｍｍの最終真空度をもたらしうる真空ポンプを使用して減圧において、１１０〜１１５℃に加熱した。水及び揮発物の蒸留が止まった後（約６時間）、得られた粘稠な重合生成物（９３９ｇ）を室温まで冷却した。
得られた生成物は、主に、式（I）の繰り返し単位を含むポリマーだった。
【０１５８】
〔実施例１３〕
１．０２モルのグリセロール、２．９５モルのレブリン酸、及び０．２ｍｌの濃硫酸を、水の蒸留が事実上止まるまで、６ｍｍの最終真空度をもたらしうる真空ポンプを使用して減圧下で、８０〜９０℃にロータリーエバポレーターで加熱した。得られた生成物（３８５ｇ）は、主に、トリレブリノイルグリセリロールと1,2-ジレブリノリルグリセロールを含むエステル生成物の混合物だった。
【０１５９】
〔実施例１４〕
出発反応混合物が実施例１３に従って調製したグリセリルエステルの混合物４０．２ｇを追加して含むこと以外は、実施例１１に従って合成を行った。得られた生成物（１１３９ｇ）は、式（１）の繰り返し単位を含むグリセロール分岐ポリマーだった。
【０１６０】
〔実施例１５〕
実施例１４に従って調製したエステルの追加量が８２．２ｇだった以外は、実施例１４に従って合成を行った。得られたポリマー（１２２６ｇ）は、式（１）の繰り返し単位を含むグリセロール分岐ポリマーだった。
【０１６１】
〔実施例１６〕
実施例１１に従って調製した式（1）の繰り返し単位を含むポリマー生成物１０２１ｇを、６ｇのナトリウムメトキシドを含む１．２リットルのメタノール溶液を含む撹拌している反応器中に（１時間かけて）ゆっくり注いだ。室温で８時間撹拌した後、反応器の内容物を集め、ロータリーエバポレーターを使用して減圧下でメタノールを蒸発させた。得られた黄橙色の液体を分液ロートに移し、０．８Ｌのtert-ブチルメチルエーテルと完全に混合した。その内容物は４時間静置し、２層に分離させた。主にグリセロール、化合物（３）（式中Ｒ３はＨである）のナトリウム塩、及び少量のレブリン酸ナトリウムを含む下層は捨て、上層はロータリーエバポレーターを使用してtert-ブチルメチルエーテルを留去した。得られた淡黄色液体（９９２ｇ）をＧＣ−ＭＳで分析して、１２％のメチルレブリネート、シス及びトランス異性体のほぼ等量の混合物として約８０％の式（３）の化合物（Ｒ３はメチルである）、並びに少量の式（５）の化合物及び式（２１）と（２２）を有する化合物の立体異性体（各約１％）を含むことがわかった。
【０１６２】
【化４１】
2009519901.tif 000042
【０１６３】
得られた式（３）の化合物の立体異性体混合物は、減圧下でメチルレブリネートを除去することによってさらに精製し、次に、０．５〜１ミリバールの真空と１３０℃に設定した温度において、落下膜式カラムを用いる蒸留によってさらに精製した。残った未蒸留化合物２１及び２２を集め、０．２％のナトリウムメトキシドを含むメタノールで処理して、メチルレブリネートと式（３）の化合物の２０：８０混合物を得た。
【０１６４】
〔実施例１７〕
メタノールに代えてエタノールを反応で用い、出発ポリマー生成物（７３２ｇ）を実施例１２に従って調製したこと以外は、実施例１６に従って反応を行った。得られた生成物はＧＣ−ＭＳで分析して、約９％のエチルレブリネートと、シス及びトランス異性体のほぼ等量の混合物として、８８％の式（３）の化合物（Ｒ３はメチルである）を含むことがわかった。次に、式（３）の化合物は、減圧にてエチルレブリネートを留去することによってさらに精製した。
【０１６５】
〔実施例１８〕
実施例９に従って調製したポリマー３０１．２ｇを、６グラムの水酸化ナトリウムを含む５００ｍｌのn-ブタノールとともに、室温で２４時間撹拌した。得られた透明な黄色溶液は、減圧下にてロータリーエバポレーターで過剰なn-ブタノールを留去し、全体を分液ロート中で６００ｍｌのn-ヘプタンと混合した。主にグリセロールとレブリン酸ナトリウムと式（３）の化合物（Ｒ３はＨである）のナトリウム塩を含む下層を捨て、上層を、ペーパータオルを通して濾過した。得られた事実上無色の濾液は、ロータリーエバポレーターでヘプタンを留去して、透明な無色の液体（３８５ｇ）を得て、これをＧＣ−ＭＳで分析した。この液体は、約２４％のブチルレブリネートと、約７３％の式（３）の化合物（Ｒ３はn-ブチルである）のシス及びトランス異性体の１：１混合物を含むことがわかった。
次に、化合物（３）は、減圧にてブチルレブリネートを留去することによってさらに精製した。
【０１６６】
〔実施例１９〜２３〕
実施例１６に従って調製した、式（３）の化合物（Ｒ３はメチルである）の１．２：１のシス／トランス異性体混合物（９６％純度、蒸留によって精製した）５ｇを、２０ｍｌの以下のそれぞれに溶かした：
（１９）約０．２％ｗ／ｗのナトリウムエトキシドを含む無水エタノール
（２０）約０．２％ｗ／ｗのナトリウムn-ブトキシドを含む無水n-ブタノール
（２１）約０．４％のナトリウムイソブトキシドを含む無水イソブタノール
（２２）０．３％のナトリウム3-メチルブトキシドを含む無水イソアミルアルコール
（２３）０．３％のナトリウム2-エチルヘキソキシドを含む2-エチルヘキセニルアルコール。
【０１６７】
溶液は、室温（２６℃）で、磁気式撹拌によって１２時間撹拌した。エステル交換反応の進行は、反応混合物の少量をＧＣ−ＭＳで分析することによって追跡した。式（３）のエステル［式中、Ｒ３は、エチル（実施例１９）、n-ブチル（実施例２０）、イソブチル（実施例２１）、イソアミル（実施例２２）、及び2-エチルヘキシル（実施例２３）］の形成が観察された。この反応は、シス／トランス異性体比の有意な変化をもたらさなかった。エステル交換が完了した後、反応混合物は、微粉末化したリン酸二水素カリウムとともに８時間撹拌することによって中和し、濾過した。過剰のアルコールは減圧下で各サンプルから蒸留し、それによって希釈されていない形態（ニート）の式（３）の化合物を粘稠な液体として得た。このニート化合物は、９４〜９７％純度（シス／トランス異性体混合物として）だった。
【０１６８】
〔実施例２４〕
式（３）の化合物（Ｒ３＝ＣＨ３、シス／トランス異性体の１．０５：１の混合物、減圧下での蒸留によって約９７％の純度に精製したもの）２３０９ｇを、約９０ｇ／時間の速度で落下膜式蒸留カラムに供給した。この蒸留カラムを０．５〜０．８ミリバールの真空に保ち、ホットフィンガーを１３０℃に保った。７８０ｇの留出物を集め、この留出物は、化合物（３）のシス／トランス異性体の１．５５：１混合物を含むことがわかった。カラムを通過した未蒸留物質（１５０８ｇ）は、式（３）の化合物のシス／トランス異性体の０．８１：１の混合物を含むことがわかった。この手順を、主にシス又はトランス異性体のいずれかを含む混合物を用いて別個に数回繰り返した。５回の蒸留後、式（３）の化合物の９３％純度のシス異性体１８０ｇを含むサンプルを得た。また、式（３）の化合物の８８％純度のシス異性体２２６ｇを含むサンプルを得た。残りの物質は、シス／トランス異性体を８２：１８〜２４：７６の範囲の比で含むいくつかの画分に分割した。この実施例で調製したヒドロキシエステルは、実際上純粋（９９．５％超）であり、感知できる量のグリセロール、メチルレブリネート、又は式（６）の繰り返し単位を含むオリゴマーを含んでいなかった。
【０１６９】
〔実施例２５〕
ナトリウムメトキシド（０．１ｇ）を、５１ｇの式（３）の化合物（Ｒ３＝ＣＨ３、シス／トランス異性体の１．０５：１混合物、９９．７％純度）中に溶かし、磁気式撹拌機、垂直式空冷冷却器、側管付きアダプター、及び蒸留したメタノールを集めるためのフラスコを備えた丸底フラスコ中に入れた。メタノールの蒸留がもはや認められなくなるまで（約２時間）、全体を、窒素下で大気圧にて撹拌し且つ１８０〜２００℃に加熱した。反応混合物は急速に非常に粘稠になった。得られた溶融ポリマー（約４１ｇ）をフラスコからビーカーに注ぎ、冷やした。生成したポリマー生成物は、６５〜７０℃の融点をもつ、式（６）の繰り返し単位を含む粘弾性的な熱可塑性ケタール-エステルポリマーだった。それはかなりの褐色の変色をしていた。
【０１７０】
〔実施例２６〕
ナトリウムメトキシドに代えてチタン(IV)イソプロポキシド０．０８ｇを用い、反応を２２０〜２４０℃で３時間行ったこと以外は、実施例２５に従ってポリマー合成を行った。フラスコの内容物が粘稠になった。少量のポリマー試料をフラスコから取り出し、冷却し、t-ブチルメチルエーテルを用いて粉砕し、ＧＣ−ＭＳ分析によって出発原料及びオリゴマーの存在を測定した。ポリマーは事実上この溶媒に不溶だった。溶媒抽出物は、化合物（５）、（５ａ）、（２１）、及び微量の下記式（２３）のアクリルオリゴマーの立体異性体を含むことがわかった。
【０１７１】
【化４２】
2009519901.tif 000043
（式中、ｔは２〜４の値を有する整数であり、Ｒ３はメチルである。）
【０１７２】
次に、６ｍｍの真空を適用し、温度を２６０〜２８０℃に約１時間上昇させた。反応混合物を真空下で約１４０℃に冷却し、次に、約２４ｇの溶融ポリマーをフラスコからビーカーに注いだ。得られた生成物は、式（６）の繰り返し単位を含む、透明で事実上無色の粘弾性的な熱可塑性ポリマーだった。このポリマーは７０〜７５℃の範囲に融点をもっていた。フラスコ中に残るポリマー（１５ｇ）は、次の実施例で用いた。
【０１７３】
〔実施例２７〕
［実施例２７Ａ］
１２：８８のシス／トランス異性体比をもつ式（３）の化合物４６ｇを用いたこと以外は、実施例２５に従ってポリマー合成を行った。得られた生成物（３６ｇ）は、式（６）の繰り返し単位を含む、透明で事実上無色の粘弾性的な熱可塑性ポリマーだった。それは８５〜９０℃の範囲に融点をもっていた。
【０１７４】
［実施例２７Ｂ］
９２：８のシス／トランス異性体比をもつ式（３）の化合物４１ｇを用いたこと以外は、実施例２５に従ってポリマー合成を行った。得られた生成物（２９ｇ）は、式（６）の繰り返し単位を含む、透明で事実上無色の粘弾性的な熱可塑性ポリマーだった。それは９０〜９５℃の範囲に融点をもっていた。
【０１７５】
〔実施例２８〕
５２：４８のシス／トランス異性体比をもつ式（３）の化合物（Ｒ３はn-ブチルである）４４ｇを用いたこと以外は、実施例２５に従ってポリマー合成を行った。得られた生成物（２６ｇ）は、式（６）の繰り返し単位を含む、透明で事実上無色の粘弾性的な熱可塑性ポリマーだった。それは７２〜７７℃の範囲に融点をもっていた。
【０１７６】
〔実施例２９〕
実施例２４で調製したポリマー１５ｇを、磁気式撹拌機、短路蒸留ヘッド、及び０．０８ｍｍの最終真空度をもたらしうるポンプを用いて真空下で２８０〜３００℃に保ったオイルバス中の受け用フラスコを備えた丸底フラスコ中で加熱した。無色透明な液体の蒸留が認められ、約６．２ｇの留出物を、氷浴によって冷却された受け用フラスコ中に集めた。この液体をＧＣ−ＭＳによって分析して、約６２％の式（５）の化合物と、約３４％の式（５ａ）の化合物を含むことがわかった。
式（５ａ）の化合物は、以下に示す代表的な電子イオン化マススペクトルを有する。
【０１７７】
【化４３】
2009519901.tif 000044
【０１７８】
フラスコ中に残ったポリマーは、０．２％のナトリウムメトキシドを含むメタノール２０ｍｌを用いてエステル交換した。このメタノール溶液をＧＣ−ＭＳで分析し、式（３）の化合物（Ｒ３＝ＣＨ３、約２２：７８のシス／トランス異性体比をもつ）の９８％純度のサンプルを含むことがわかった。
【０１７９】
〔実施例３０〕
実施例２５に記載した条件にしたがって調製した式（６）の繰り返し単位をもつポリマー１３０．６ｇを丸底フラスコに入れ、０．３ｇの錫(II)2-エチルヘキサノエート触媒を添加した。このフラスコは磁気式撹拌機を備え、窒素でパージされ、約１６０℃に加熱して内容物を溶融し、触媒を溶かした。０．１ｍｍの最終真空度をもたらしうるポンプを使用して真空を適用し、フラスコの温度は約２８０〜３００℃に上昇させた。透明で淡黄色の液体の蒸留が認められ、留出物（５８ｇ）は、氷浴を使用して冷却した受け用フラスコ中に集めた。
この留出物を冷却し、ＧＣ−ＭＳによって分析して、約５７％の式（５ａ）の化合物と、４０％の式（５ａ）の化合物を含むことがわかった。得られた化合物の混合物４６ｇを、クノーブナーゲルタイプの装置を使用した減圧下での蒸留によって分離し、９６％純度の式（５）の化合物２２ｇを含む画分と、９４％純度の式（５ａ）の化合物１４ｇを含む画分が得られた。両方の化合物とも、無色で事実上無臭の液体として得られ、これは長時間静置した場合にワックス状固体に固化した。
フラスコ中に残ったポリマーは、０．２％のナトリウムメトキシドを含むメタノールを用いてトランスエステル化した。このメタノール溶液をＧＣ−ＭＳによって分析して、９６％純度の式（３）の化合物（Ｒ３＝ＣＨ３、約１９：８１のシス／トランス異性体の比をもつ）を含むことがわかった。
【０１８０】
〔実施例３１〜３２〕
式（５）の化合物又は式（５ａ）の化合物の１つ（２ｇ）を、０．５％のナトリウムメトキシドを含むメタノール１０ｍＬ中にそれぞれ溶かし、その溶液を室温で２０分間撹拌した。得られた溶液は、それぞれＧＣ−ＭＳによって分析して、事実上純粋（９９％超）な、式（３ｂ）（Ｒ３＝ＣＨ３）のシス異性体を含むことがわかった。
【０１８１】
〔実施例３３〕
実施例３０にしたがって調製した式（５）の化合物８．６ｇと錫(II)2-エチルヘキサノエート０．０３ｇを、窒素下で撹拌しながら、１８０〜２２０℃に加熱した。反応混合物の内容物は粘稠になり、４５分後、反応を停止し、フラスコの内容物を室温に冷却した。得られた生成物は、主にシス配置を有する式（６）の繰り返し単位を含むポリマー（８．３ｇ）だった。このポリマーは、透明で事実上無色の粘弾性的な熱可塑性ポリマーであり、９５〜１００℃の範囲に融点をもつ。
【０１８２】
〔実施例３４〜４９〕
式（６）の繰り返し単位を含み且つヒドロキシル基で末端封止されたポリマー鎖末端２つ以上を有する線状又は分岐コポリマーを、純度９９．４％の式（３）の化合物（Ｒ３＝ＣＨ３、シス／トランス異性体の５１：４９混合物）０．１モルと、下記のうちの１つとを共重合させることによって調製した。
（３４）０．０１１モルの1,1,1-トリス(ヒドロキシメチル)エタン
（３５）０．００６モルの1,1,1-トリス(ヒドロキシメチル)エタン
（３６）０．０１０モルの1,1,1-トリス(ヒドロキシメチル)プロパン
（３７）０．００８モルのペンタエリスリトール
（３９）０．００６モルのグリセロール
（４０）０．００２モルのソルビトール
（４１）０．００３モルのキシリトール
（４２）０．００６モルのエリスリトール
（４３）０．０９モルの1,4-ブタンジオール
（４４）０．０１２モルのジエチレングリコール
（４５）０．０１３モルの1,3-プロパンジオール
（４６）０．０１５モルのネオペンチルグリコール
（４７）０．０２モルの平均分子量１２００Ｄａのポリエチレングリコール
（４８）実施例３４と同様、加えて０．００１モルのジメチルアジペート
（４９）実施例３７と同様、加えて０．００２モルのジメチルテレフタレート。
【０１８３】
重合は、垂直冷却管と、受け用フラスコに接続した、側管をもつ蒸留ヘッドとを備えた丸底フラスコ中で行った。全ての反応は、触媒としてのチタンイソプロピレート（５０ｍｇ）の存在下、窒素下で、２２０〜２３０℃に保ったオイルバス中で約３時間、反応混合物を撹拌し且つ加熱することによって（メタノールの蒸留が事実上停止するまで）行った。その後、バス温を約１６０℃に下げ、反応混合物を、６ｍｍの最終真空度をもたらしうるポンプを使用して真空下で１時間撹拌した。得られた粘稠で透明で事実上無色の液体を室温に冷却し、次の使用のために貯蔵した。得られたポリマーの量は、メタノールの計算した（理論的）喪失とたかだか追加の４％質量の損失と釣り合った。調製したポリマーは室温で非常に粘稠な液体だった。
得られたポリマーは、線状コポリマー（実施例４３〜４７）又は分岐コポリマー（実施例３４〜４２，４８、及び４９）だった。式（６）の繰り返し単位を含むコポリマーは、ヒドロキシル基で末端封止された２つ以上のポリマー鎖末端をもっていた。
【０１８４】
〔実施例５０〕
実施例９に従って調製した式（１）の繰り返し単位を含むポリマー１０．１ｇ、イソホロンジイソシアネート３．０ｇ、ジブチル錫ジラウレート０．０３２ｇを、ドライボックス中で、ガラスの撹拌棒を用いて室温で一緒に完全に混合した。得られた溶液の粘度はしだいに増大した。次に、この反応混合物を、ときどきガラスの撹拌棒で撹拌しながら１３０℃に３０分間加熱し、粘稠で熱可塑性の事実上無色で透明なポリマーの形成が認められた。次に、得られたポリマーの塊を室温に冷却し、固化させた。式（１）の繰り返し単位を含む、得られたポリウレタンポリマーは、弱いコールドフロー特性をもつ硬くて事実上透明なポリマーだった。１５℃未満の温度では、それは脆かった。このポリマーは９０〜９５℃の範囲の融点をもち、溶融加工及び押出ができた。ポリマー特性のいかなる有意な低下も、４回の溶融／冷却サイクル後に認められなかった。このポリマーは水に不溶であり、通常の有機溶媒、例えば、炭化水素、エーテル、又はアルコールに事実上不溶だった。
【０１８５】
〔実施例５１〕
イソホロンジイソシアネートの量を１．７８ｇに増やしたこと以外は、実施例５０にしたがって合成を行った。得られたポリマーは、常温で、粘稠で透明な接着剤のような熱可塑性生成物であり、紙、アルミホイル、並びにポリエチレン及びポリピロピレンなどの低エネルギー表面に対する良好な接着特性をもっていた。このポリマーは事実上、水に不溶性だった。
【０１８６】
〔実施例５２〕
１．４２ｇのヘキサメチレン1,6-ジイソシアネートをイソホロンジイソシアネートの代わりに用いた以外は、実施例５０にしたがってポリウレタンポリマーの合成を行った。得られた熱いポリマーを室温に冷却し、２４時間、開放空気中においた。そのような方法で得られた生成物は柔軟な泡状物（フォーム）だった。それは、式（I）の繰り返し単位を含む、完全に硬化したポリウレタンポリマーであり、その性質は時間と共に大きく変わることはなかった。このポリウレタンポリマーは、事実上無色（灰白色）の熱硬化性ポリマーであり、溶融押出によって首尾良く再加工することはできなかった。この生成物は、水、及び炭化水素、エーテル、アルコールなどの通常の有機溶媒に事実上溶けなかった。
【０１８７】
〔実施例５３〕
１．４６ｇのトリレンジイソシアネート（８０：２０異性体混合物）をイソホロンジイソシアネートの代わりに用いた以外は、実施例５２にしたがってポリウレタンポリマーの合成を行った。生成物は硬い泡状物（フォーム）だった。それは、式（I）の繰り返し単位を含む、完全に硬化したポリウレタンポリマーであり、その性質は時間と共に大きく変わることはなかった。このポリウレタンポリマーは、黄色の熱硬化性ポリマーであり、溶融押出によって首尾良く再加工することはできなかった。この生成物は、水、及び炭化水素、エーテル、アルコールなどの通常の有機溶媒に事実上溶けなかった。
【０１８８】
〔実施例５３〕
２．２８ｇの4,4’-メチレンビス(フェニルイソシアネート)をトリレンジイソシアネートに代えて用いた以外は、実施例５２にしたがってポリウレタンポリマーの合成を行った。生成物は実施例５２で得られた生成物にその特性及び外観が似ている硬い泡状物（フォーム）だった。
【０１８９】
〔実施例５４〕
実施例３４にしたがって調製した分岐状のヒドロキシル末端ポリマー７．０２ｇ、ヘキサメチレン1,6-ジイソシアネート２．０３ｇ、及び０．０３ｇのＤＡＢＣＯを、ドライボックス中に置いたガラス瓶中で完全に混合した。急速な発熱反応が観察され、反応混合物の温度がすこしの間に９５〜１００℃に上昇した。反応混合物の中身が、気泡を実質的に含まない、透明でわずかに茶色がかった生成物に急速に（４分未満で）固化した。式（６）のフラグメントを含む、得られたポリウレタンポリマーは冷却し、瓶を割って瓶から取り出した。得られたポリウレタンポリマーは、メモリ特性をもつ、高度に架橋した粘弾性のポリマーだった。得られたポリマーは、水、及び炭化水素、エーテル、又はアルコールなどの通常の有機溶媒に事実上溶けなかった。この生成物は熱硬化性ポリマーであり、ポリマー特性を低下させることなく、溶融押出によって再加工することはできなかった。
【０１９０】
〔実施例５５〕
７．０８ｇの分岐状ヒドロキシル末端ポリマーを実施例４８にしたがって調製し且つ出発物質として用いた以外は、実施例５４にしたがって合成を行った。得られたポリウレタンは、それがより硬いゴム状のポリマーであったことを除いて、実施例５４で得られたポリマーと非常に類似していた。
【０１９１】
〔実施例５６〕
５．８ｇの９４％純度のデセン-1.2-オキシドを、２０．８ｇの式（３）の化合物（Ｒ３＝メチル、９９．５％純度、５１：４９のシス／トランス異性体混合物）に溶かした。全体を室温で撹拌し、０．０８ｇの三フッ化ホウ素・ジエチルエーテラートを導入した。発熱反応が観察された。全体を１時間撹拌し、反応混合物を室温に冷却した。この液体をＧＣ−ＭＳで分析し、式（７）の化合物の異性体の混合物（一つはＲ７がn-オクチルであり且つＲ８が水素であり、Ｒ７が水素であり且つＲ８がn-オクチルである）が含まれることがわかった。
【０１９２】
〔実施例５７〜６４〕
実施例５６の反応を、以下のとおり、異なるエポキシドを用いて繰り返した。
（５７）オクタデセン-1,2-オキシド  ８．１ｇ
（５８）ヘキサデセン-1,2-オキシド  ８．２ｇ
（５９）テトラデセン-1,2-オキシド  ５．２ｇ
（６０）ドデセン-1,2-オキシド  ５．６ｇ
（６１）ヘキセン-1,2-オキシド  ４．６ｇ
（６２）ブテン-1,2-オキシド  ４．８ｇ
（６３）プロピレン-1,2-オキシド  ３．６ｇ
（６４）エチレンオキシド  ２．２ｇ  
実施例６３及び６４の反応は加圧ガラス瓶中で行い、その他の反応は大気圧で行った。反応混合物をＧＣ−ＭＳで分析し、出発エポキシドの鎖長に対応するＲ７及びＲ８の組み合わせをもつ式（７）の化合物と、式（３）の未反応化合物とを含むことがわかった。
【０１９３】
〔実施例６５〜７３〕
実施例５６〜６４で得られた反応混合物のそれぞれの１０ｇを、磁気式撹拌機、冷却器、及び受け用フラスコと連結したアダプターをもつ蒸留ヘッドを備えた丸底フラスコ中に入れた。０．０８ｇのチタニウム(IV)イソプロポキシドと、０．５ｇのトリメチロールプロパンをそれぞれのフラスコに入れ、２００〜２２０℃に設定したオイルバスを使用して、溶液を窒素下で加熱した。メタノールの蒸留が事実上止まった後、バスの温度を１４０〜１６０℃に下げ、６ｍｍの最終真空度をもたらしうるポンプを使用して真空下で、撹拌を１時間続けた。得られたポリマー生成物の質量を測定して、それは完全なヒドロキシエステル重合によるメタノールの理論的喪失と釣り合う質量の減少が観測された。実施例５６〜６４で用いた出発エポキシド中の不活性な揮発性不純物の存在と釣り合う追加の質量損失も観察された。得られたポリマー生成物は室温に冷却し、窒素でパージし、室温で貯蔵した。ポリマー生成物は、室温で、非常に粘稠な無色もしくは淡黄色の透明もしくは半透明の液体だった。このポリマー生成物は、式（６）の繰り返し単位と下記式（２４）の繰り返し単位とを含む、分岐したヒドロキシル末端のランダムコポリマーだった。
【０１９４】
【化４４】
2009519901.tif 000045
【０１９５】
この実施例で調製したコポリマーヒドロキシル末端化合物は、実施例５０〜５５に記載したものと実質的に同様の条件下で、剛性又は柔軟なポリウレタンを作るために適していることがわかった。
【０１９６】
〔実施例７４〕
用いたエポキシドが１０．２ｇの完全にエポキシ化した大豆油（Vicoflex（登録商標）7170、Arkema社）だったことを除いて、実施例５６にしたがって反応を行った。
【０１９７】
〔実施例７５〕
５０６．２ｇの完全にエポキシ化された大豆油（Vicoflex 7170ブランド、Arkema社）を２．１ｇのナトリウムメトキシドを含む無水メタノール溶液１Ｌと混合し、得られた混合物を室温（１８℃）で６時間、磁気式撹拌を行った。時間にともなうエステル交換の進行を、ガスクロマトグラフィーで追跡した。エステル交換反応が実質的に完了したことが判明した後、この反応混合物を、１２ｇの細かく粉砕した無水リン酸二水素カリウムの添加によって中和し、次にさらに夜通しの撹拌を続けた（１２時間）。得られた混合物を濾過し、４０℃に設定した水浴を備えたロータリーエバポレーターを使用して、減圧下でメタノールを蒸発させた。得られたオイルを１Ｌのヘキサンに溶かし、濾過し、ロータリーエバポレーターを使用してヘキサンを減圧下で除去した。それにより、弱いオイル臭をもつきれいな透明な生成物（４８５ｇ）が得られ、ＧＣ−ＭＳで分析した。ＴＩＣ積分法を用いた場合、このオイルは、約９％のメチルヘキサンデカノエート、５％のメチルオクタデカノエート、４２％のメチル9,10-エポキシ-9-オクタデセノエート、４０％のメチル9,10,-12,13-ビスエポキシ-9,12-オクタデセノエート、及び少量のその他の飽和の及びエポキシ化された不飽和の脂肪酸類のエステルを含むことがわかった。
【０１９８】
〔実施例７６〕
用いたエポキシドが、実施例７５にしたがって調製したエポキシ化不飽和脂肪酸エステルの混合物８．２ｇだったことを除いて、実施例５６にしたがって合成を行った。反応混合物をＧＣ−ＭＳによって分析し、式（９）、（１０ａ）、（１０ｂ）を有する反応生成物、式（３）の未反応化合物、及び出発物質中のその量に釣り合う量のヘキサデカン酸及びオクタデカン酸のメチルエステル類を含むことがわかった。
【０１９９】
〔実施例７７〕
実施例７４で得られた反応生成物混合物０．４ｇを、０．５％のナトリウムメトキシドを含むメタノール４ｍｌ中にそれを溶かすことによってエステル交換し、全体を４時間、室温で撹拌した。反応混合物を、粉末化した０．３２ｇの無水リン酸二水素カリウムとともに１時間撹拌することによって中和し、濾過し、ＧＣ−ＭＳによって分析した。この生成物混合物は、実施例７６で得たものと実際上同じであることがわかった。
【０２００】
〔実施例７８−７９〕
実施例７４又は７６で得られた反応生成物混合物の１つの１０ｇを、実施例６５〜７３の条件にしたがって処理した。得られた生成物は、式（１）の繰り返し単位を含む架橋コポリマー、及び式（９）、（１０ａ）、及び（１０ｂ）の変性脂肪酸エステル誘導体に由来する断片（フラグメント）だった。得られたポリマーは、中程度の黄橙色に着色したゴム状の透明な熱硬化エラストマーだった。このポリマーは事実上、水、アセトン、メチルエチルケトン、炭化水素、エーテル類、及びエステル類に溶けなかった。
この実施例で得られたポリマーそれぞれの約０．２ｇを、実施例７７に記載した条件にしたがった処理によって解重合した。解重合した生成物の得られた混合物のＧＣ−ＭＳ分析は、この混合物が、ヘキサデカン酸及びオクタデカン酸のメチルエステル類の含有量が２％未満であったことを除いて、実施例７６及び７７で観察された組成と実質的に同様の組成を有することを示した。
【０２０１】
〔実施例８０〕
（ａ）５．４倍スケールで、実施例７４にしたがって反応を行った。粉末化したフッ化ナトリウム（１ｇ）を添加して触媒を中和し、全体を室温で１８時間撹拌し、濾過した。減圧下で過剰な化合物（３）を留去して、トリグリセリド１分子当たり約４．６個のヒドロキシル基を有する変性トリグリセリド付加体約６１ｇを得た（中程度の黄橙色着色をもつ流動性の透明で粘稠な液体）。
（ｂ）この生成物２０．１ｇを、３．２ｇのヘキサメチレン-1,6-ジイソシアネート及び５０ｍｇのジブチルスズジラウレートと完全に混合し、この混合物を１０５℃で１時間硬化させた。得られたポリウレタンポリマーは、独立気泡で柔軟で完全に硬化した黄色フォーム（熱硬化したポリマー）だった。
【０２０２】
〔実施例８１〕
（ａ）フッ化ナトリウムの添加を省略したことを除き、実施例８０にしたがって変性トリグリセリド合成を行った。得られた生成物は、約４５００Ｄａの分子量をもつ部分的に架橋した付加体だった。
（ｂ）この生成物１９．３ｇを、１．３ｇのヘキサメチレン-1,6-ジイソシアネート及び５０ｍｇのジブチルスズジラウレートと完全に混合し、この混合物を１０５℃で１時間硬化させた。得られたポリウレタンポリマーは、実施例８０で得られたものと非常に類似した特性をもつ、独立気泡で柔軟で黄色の完全に硬化したフォーム（熱硬化したポリマー）だった。
【０２０３】
〔実施例８２〜８３〕
実施例８０及び８１で得られたポリウレタンフォームを、実施例７７にしたがって解重合した。得られた生成物混合物は、式（３）の化合物の存在（式（３）の化合物は、この実施例の生成物中に、少ない量（２〜３）％でしか存在しない）を除いて、実施例７６及び７７で観察されたものと実質的に同様であることがわかった。
【０２０４】
〔実施例８４〕
実施例３６にしたがって調製した分岐ヒドロキシル末端コポリマー５．１ｇを、８ｇのトリレンジイソシアネート（８０：２０の異性体混合物）中に溶かし、０．０２ｇのジブチルスズジラウレートを添加した。全体を、激しく撹拌しながら、窒素下で８５〜９０℃に加熱し、過剰のトリレンジイソシアネートを減圧下で蒸発させた。得られたポリマー生成物（７．３ｇ）は、式（６）の繰り返し単位を含むイソシアネート末端の分岐ポリマー（ポリイソシアネート）である。この生成物は、粘稠な黄色透明液体だった。
【０２０５】
〔実施例８５−８６〕
ヘキサメチレンジイソシアネートに代えて、実施例８４で得られたポリイソシアネートポリマー２．６ｇを用いて合成を行った他は、実施例８０及び８１にしたがってポリウレタンフォームの合成を行った。得られたポリウレタンフォームは、それらがより硬かった事以外は、実施例８０及び８１で得られたフォームに、その特性において類似していた。
【０２０６】
〔実施例８７−８８〕
以下のうちの１つ：
（実施例８７）実施例８０（ａ）にしたがって調製した変性トリグリセリド１５．６ｇ、又は、
（実施例８８）実施例７６にしたがって調製した脂肪酸エステル付加体１５．１ｇを、式（３）の過剰な化合物の蒸留に続いて、０．０５％のp-トルエンスルホン酸を含むメタノール１００ｍｌ中で還流させ、エステル交換反応を行った。この溶液を、メチルレブリネート及びメチル4,4’-ジメトキシペンタノエートについて、ＧＣ−ＭＳで追跡した。反応が完了したと思われた後（約６時間）、両方の溶液を１００ｍｇの炭酸水素ナトリウムで中和し、濾過し、減圧下でメタノールを留去して、1-グリセリルエーテル変性脂肪酸エステル類の混合物を得た（油状液体として）。
【０２０７】
このグリセリルエーテル付加体を次に０．２ｇのチタンイソプロピレートと混合し、内容物が粘稠になるまで（約３時間）、撹拌しながら、６ｍｍの減圧下で９５〜１００℃に加熱し、約３５００Ｄａの分子量をもつ高度に分岐又は架橋したポリエステル-ポリエーテル化合物を得た。
【０２０８】
得られた架橋ポリマーのそれぞれの一部５ｇを、０．５ｍｌのメチルエチルケトン及び０．３ｇのトリレンジイソシアネートと混合し、０．０１ｇのジブチルスズジラウレートを添加した。この混合物をそれぞれ完全に撹拌し、１００℃に設定した真空オーブン中に置き、大気圧で約１５分インキュベートし、次に最終的に６ｍｍ真空度をもたらしうるポンプを使用して減圧を適用した。反応混合物を次に１００℃で２時間、６ｍｍの真空度に放置し、次に、冷却して大気圧にした。得られたポリウレタンは、約０．２２ｇ／ｃｍ３の密度をもつ、発泡剤で発泡した準剛性（semi-rigid）フォームだった。
【０２０９】
〔実施例８９〕
３９．８％アセチル含量とＭｎ約３００００をもつセルロースアセテートポリマー（Sigma-Aldrichカタログ番号18,095-5）３０ｇを、５０ｇの式（３）の化合物（Ｒ３＝メチル、９９．５％純度、５１／４９のシス／トランスの異性体混合物）と混合し、０．２ｇのチタニウムイソプロピレートを添加した。全体を撹拌し、大気圧の窒素下で１６０〜１８０℃に６時間加熱し、次に１ｍｍの減圧下で加熱して式（３）の未反応化合物を除去した。得られたポリマー（４２ｇ）は、セルロースポリマー骨格と式（６）の繰り返し単位を含むペンダント基をもつ、水に不溶性のポリヒドロキシル化グラフトポリマーだった。このポリマーは、事実上水に溶けない、透明で寒天状のゲルだった。
【０２１０】
〔実施例９０〕
実施例５６〜６７及び７６で調製した、エポキシド付加体を含む反応生成物混合物から、それぞれ減圧下での蒸留によって、過剰な式（３）のヒドロキシエステル化合物を留去した。得られた生成物それぞれの３．２〜３．３ｇを、１０ｍｌの１Ｍ水酸化ナトリウムを用いて８５〜９０℃で２時間激しく撹拌することによって鹸化した。過剰な塩基を、塩酸水溶液でｐＨ８〜９に中和し、その溶液を水で希釈して１５ｍｌの最終体積に希釈した。式（３）の化合物と様々なエポキシドとの付加体の鹸化されたもののナトリウム塩の溶液は、次に、１：１のヘキサン-水エマルション形成試験を用い、カルシウム又はマグネシウムイオンの存在下及び不存在下におけるそのようなエマルションの安定性を評価することによって、それらの界面活性特性を試験した（エマルション試験においては、１％ＣａＣｌ２又は１％ＭｇＣｌ２の最終濃度を用いた）。加えて、鹸化した化合物は、ｐＨ３でのヘキサン-水エマルション試験でも試験を行い、非鹸化化合物もｐＨ７でのそれらの界面活性剤特性について試験をした。全てのエマルション試験は室温で行った。
【０２１１】
実施例７６及び実施例５６〜６０のエポキシド付加体の鹸化によって得られた化合物の塩類は、安定なヘキサン-水エマルションを形成し且つ保つことができる良好な界面活性剤であり、それらの界面活性剤特性は、カルシウム又はマグネシウムイオンの存在によって悪影響を受けないことがわかった。酸性のｐＨでは、実施例７６及び実施例５６〜６０の化合物の特性も満足できるものであることを発見した。実施例５６〜６０の非鹸化化合物は、「油中水」型乳化剤であることを発見した。
【０２１２】
〔実施例９１〕
式（６）のフラグメントを含む、可塑化されたポリマー組成物及びポリマー化合物の様々なブレンド物を、以下のポリマーの１つを用いて、溶融混合及び押出法によって調製した。
（ａ）ＰＶＣ、ポリ(塩化ビニル)粉末（平均分子量Mn 約55,000、平均Mw 97,000、固有粘度 0.92、相対粘度 2.23、供給者 Sigma-Aldrich Company, カタログNo.34,677-2）
（ｂ）ＰＨＢ、ポリ(3-ヒドロキシブチレート)、（天然起源、Tm 172℃、Sigma-AldrichカタログNo.36,350-2）
（ｃ）ＡＣ、39.8%のアセチル含有量とMn 約30,000をもつセルロースアセテートポリマー（Sigma-Aldrichカタログ No. 18,095-5）
（ｄ）ＰＬＡ（L-ポリラクチド、固有粘度0.90-1.20、平均Mw 10,000-150,000、Tg 48.5℃、Sigma-Aldrich Companyから供給されるもの、カタログNo. 53,117-0）
【０２１３】
可塑化され且つブレンドされた組成物は、冷たい成分をプレミックスすることによって５ｇスケールで調製した。得られた混合物のそれぞれを、予め清浄にしたDeca Microcompounder (Deca Instruments)の小型二軸スクリュー混合押出機のチャンバーに、窒素下で個別に供給し、このとき、混合チャンバーは最も高い融点をもつ成分の溶融温度よりも５〜１０℃上に加熱し、モーター速度は１００ｒｐｍに設定した。試料は約５分間混合し、得られた溶融物は次に柔軟な棒（直径３ｍｍ）として混合チャンバーから押し出し、これは直ちに空気中で室温に冷却した。
【０２１４】
可塑剤とポリマーブレンドは、本開示の少なくとも１種の化合物を、得られる組成物の５、１０、２５、及び５０重量％で含むいくつかの濃度で試験した。
【０２１５】
ガラス転移温度データ（示差走査熱量計による）と可塑剤浸出データを、満足できる相溶性と許容可能な低レベルのポリマー組成物成分の浸出を示した押出成形棒から切った可塑化された試料を用いて収集した。
【０２１６】
ＰＨＢ、ＰＬＡ、及びＡＣのうち１つを含むポリマーブレンドは、実施例２６〜２８、３３、５０、５１、６５〜７３、８９で調製したポリマー化合物と広い濃度範囲で相溶性であることがわかった。そのようなブレンドは、可塑化されていないＰＨＢ、ＰＬＡ、及びＡＣと比較して、顕著に低下したガラス転移温度によって示されるように、顕著に可塑化された。同じ化合物群は、ＰＶＣとの限定された相容性（たかだか１０％）をもち、可塑化されたＰＶＣのガラス転移温度を約１５〜３０℃低下させることも発見した。
【０２１７】
ＰＨＢ、ＰＬＡ、ＡＣポリマーはまた、実施例３４〜４９で調製した化合物で、並びに式（５）、（５ａ）の化合物で、並びに式（３）及び（４）の化合物で、Ｒ３がＨである場合を除いて、首尾良く可塑化される。
【０２１８】
試験した化合物の中では、ＰＶＣポリマーは、実施例８０（ａ）、８１（ａ）、５７〜６１、７６（蒸留によって過剰な化合物３の除去後）にしたがって調製した化合物、式（５ａ）の化合物、並びに式（３）及び（４）の化合物（ここで、Ｒ３及びＲ６の両方は、Ｃ４〜Ｃ８の直鎖又は分岐アルキルである）で、最も首尾良く可塑化された。
【０２１９】
〔実施例９２〕
実施例５２で得られた式（６）の繰り返し単位を含むポリウレタンポリマー２．１ｇを、完全な溶解が観察されるまで、０．５％のナトリウムエトキシドを含む無水エタノール１５ｍｌ中で室温にて撹拌した（約５時間）。得られた溶液を、粉末化したリン酸二水素カリウムとともに１時間撹拌することによって中和し、エタノールを減圧下で留去した。残留物をtert-ブチルメチルエーテルに溶かし、濾過した。濾液をＧＣ−ＭＳで分析し、９５％純度の式（３）の化合物（Ｒ３＝Ｅｔ、シス／トランス異性体混合物）を含むことがわかった。tert-ブチルメチルエーテルは減圧下で蒸発させ、式（３）のニート化合物約１．５２ｇを得た。
【０２２０】
〔実施例９３〕
ポリウレタンポリマーが、実施例５４で調製したポリマー２．３ｇであり、０．３％のナトリウムn-ブトキシドを含むn-ブタノールを用いたことを除いて、実施例９２にしたがって反応を行った。得られた希釈していない（ニート）モノマー（１．７８ｇ）は、式（３）の９７％純度の化合物だった（Ｒ３＝n-Ｂｕ、シス／トランス異性体混合物）。
【０２２１】
開示した多くの態様を記載している。しかし、様々な変形が、本開示の精神及び範囲から離れることなくなされうることが理解されよう。したがって、その他の態様も本願の特許請求の範囲内にある。
【手続補正書】
【提出日】平成20年7月29日(2008.7.29)
【手続補正１】
【補正対象書類名】特許請求の範囲
【補正対象項目名】全文
【補正方法】変更
【補正の内容】
【特許請求の範囲】
【請求項１】
下記式：
【化１】
2009519901.tif 000058
（式中、Ｒ３は水素；メチル；直鎖状、分岐状、又は環状のアルキル；直鎖状、分岐状、又は環状のアルケニル；アリール、アラルキル、又はアルキルオキシアルキル、であり；
Ｘは、水素もしくは、
【化２】
2009519901.tif 000059
から選択され、
式中、Ｒ６は、水素；直鎖状、分岐状、又は環状のアルキル；直鎖状、分岐状、又は環状のアルケニル；アリール；アラルキル；オキシアルキル；及びアルキルオキシアルキル、から選択される。）
を有する化合物又はその塩。
【請求項２】
下記式：
【化３】
2009519901.tif 000060
（式中Ｒ３は、水素；メチル；直鎖状、分岐状、又は環状のアルキル；直鎖状、分岐状、又は環状のアルケニル；アリール、アラルキル、又はアルキルオキシアルキル、であり；
Ｙは以下の：
【化４】
2009519901.tif 000061
からなる群から選択され、
式中、Ｒ７又はＲ８のうち１つは水素であり、他方はＣ１〜Ｃ３０直鎖状アルキルであり；
Ａ又はＢのうち１つは水素であり、他方はエステルであり；
ｍ及びｎは独立して０〜２０の整数であり、ｍ＋ｎの合計が８〜２１の範囲である。）
の化合物又はその塩。
【請求項３】
ジオキソラン環に結合した、置換されたオキシメチレン残基が、カルボキシル基を有する側鎖の配置に対して主にシス配置である、請求項１又は２に記載の化合物。
【請求項４】
ジオキソラン環に結合した、置換されたオキシメチレン残基が、カルボキシル基を有する側鎖の配置に対して主にトランス配置である、請求項１又は２に記載の化合物。
【請求項５】
アルカリ金属、アルカリ土類金属、アンモニア、又はアミンの塩である、請求項２に記載の化合物。
【請求項６】
下記式：
【化５】
2009519901.tif 000062
を有する化合物。
【請求項７】
下記式：
【化６】
2009519901.tif 000063
を有する化合物。
【請求項８】
下記式：
【化７】
2009519901.tif 000064
（式中、
Ｒ１は、水素、又はレブリネートフラグメントもしくはγ-バレロラクトン誘導体の炭素原子であり；
Ｒ２は、ヒドロキシル、グリセロールの酸素原子、エステル化されたグリセロールフラグメントの酸素原子、ジグリセリルフラグメントの酸素原子、又はアルロレインフラグメントであり；
ｐは１〜１００の整数である。）
を有する化合物の調製方法であって、以下のステップ：
グリセロール、又は下記式：
【化８】
2009519901.tif 000065
（式中、
Ｒ４及びＲ５は独立して、水素；メチル；直鎖状、分岐状、又は環状のアルキル；直鎖状、分岐状、又は環状のアルケニル；アリール、及びアリールアルキルからなる群；又は、
１〜６の炭素原子を有する直鎖状又は分岐状のアルカン酸とグリセロールとのモノ、ジ、及びトリエステル；又は、
１〜６の炭素原子を有する直鎖状又は分岐状のアルカン酸とグリセロールとのモノ、ジ、及びトリエステルと、グリセロールとの混合物；又は、
グリセロールのモノレブリネートエステル、
から選択される。）
の化合物を、
酸触媒の存在下かつ反応混合物からの水の除去をもたらすために充分な条件下で、レブリン酸誘導体と反応させるステップ、
を含む方法。
【請求項９】
前記レブリン酸誘導体が、レブリン酸、レブリン酸エステル、アンジェリカラクトン、又はレブリン酸エステルのジアルキルケタール、又はそれらの２種以上の混合物を含む、請求項８に記載の方法。
【請求項１０】
下記式：
【化９】
2009519901.tif 000066
（式中、
Ｒ９は水素又はカルボキシル基であり；
Ｒ１０はＯＲ１１、又はＮ（Ｒ１２）２であり；
Ｒ１１及びＲ１２は独立して、水素、メチル、又は直鎖状、分岐状、もしくは環状のアルキルであり；
ｐは整数である。）
を有する化合物を、塩基触媒の存在下で、一価アルコール又はカルボン酸エステルと反応させるステップを含む、請求項１記載の化合物を調製する方法。
【請求項１１】
下記式：
【化１０】
2009519901.tif 000067
（式中、
Ｒ９は水素、又はカルボキシル残基であり；
Ｒ１０はＯＲ１１又はＮ（Ｒ１２）２であり；
Ｒ１１及びＲ１２は独立して、水素、メチル、又は直鎖状、分岐状、もしくは環状のアルキルであり；
ｐは整数である。）
を有する化合物を、エステル交換触媒の存在下で反応させて、請求項６記載の化合物を調製する方法。
【請求項１２】
下記式：
【化１１】
2009519901.tif 000068
（式中、
Ｒ９は水素、又はカルボキシル残基であり；
Ｒ１０はＯＲ１１又はＮ（Ｒ１２）２であり；
Ｒ１１及びＲ１２は独立して、水素、メチル、又は直鎖状、分岐状、もしくは環状のアルキルであり；
ｐは整数である。）
を有する化合物を、エステル交換触媒の存在下で反応させて、請求項７記載の化合物を調製する方法。
【請求項１３】
下記式：
【化１２】
2009519901.tif 000069
（式中、ｑは整数である。）
を有する単位を含むポリマー。
【請求項１４】
前記ポリマーがポリウレタンを含む、請求項１３に記載のポリマー。
【請求項１５】
前記ポリマーが、請求項２に記載された化合物から誘導される単位をさらに含む、請求項１３に記載のポリマー。
【請求項１６】
a)  ベースポリマー；及び
b)  請求項１、２、６、７、及び１３のいずれか一項に記載の化合物
を含む可塑化されたポリマー組成物。
【請求項１７】
前記ベースポリマーが、塩化ビニルポリマー、ポリ(3-ヒドロキシアルカノエート)ポリマー、ポリ(ラクテート)ポリマー、及びポリサッカライドポリマーを含む、請求項１６に記載の可塑化されたポリマー組成物。
【請求項１８】
１種以上の下記化合物：
【化１３】
2009519901.tif 000070
（式中、Ｒ３は水素；メチル；直鎖状、分岐状、又は環状のアルキル；直鎖状、分岐状、又は環状のアルケニル；アリール、アラルキル、又はアルキルオキシアルキルであり；
Ｒ６は、水素；メチル；直鎖状、分岐状、又は環状のアルキル；直鎖状、分岐状、又は環状のアルケニル；アリール；アラルキル；オキシアルキル；又はアルキルオキシアルキルである。）
又はその塩を含む配合物。
【請求項１９】
前記配合物が、脱グリース剤配合物、塗料希釈剤配合物、塗料除去剤配合物、ラテックス塗料配合物、又はコーティング材配合物である、請求項１８に記載の配合物。
【請求項２０】
a)  ベースポリマー；及び
b)  下記化合物：
【化１４】
2009519901.tif 000071
（式中、Ｒ３は水素；メチル；直鎖状、分岐状、又は環状のアルキル；直鎖状、分岐状、又は環状のアルケニル；アリール、アラルキル、又はアルキルオキシアルキルであり；
Ｒ６は、水素；メチル；直鎖状、分岐状、又は環状のアルキル；直鎖状、分岐状、又は環状のアルケニル；アリール；アラルキル；オキシアルキル；又はアルキルオキシアルキルである。）
の１種以上を含む可塑剤、
を含む、可塑化されたポリマー組成物。
【請求項２１】
前記ベースポリマーが、ポリ(塩化ビニル)ホモポリマーもしくはコポリマー、ポリ(3-ヒドロキシアルカノエート)ホモポリマーもしくはコポリマー、ポリ(3-ヒドロキシブチレート)、ポリ(ラクテート)、又はポリサッカライドホモポリマーもしくはコポリマーを含む、請求項２０に記載の可塑化されたポリマー組成物。
【請求項２２】
下記構造：
【化１５】
2009519901.tif 000072
（式中、ｑは整数である。）
を有する１つ以上の繰り返し単位を含むポリマーの製造方法であって、
下記化合物：
【化１６】
2009519901.tif 000073
（式中、Ｒ３は水素；メチル；直鎖状、分岐状、又は環状のアルキル；直鎖状、分岐状、又は環状のアルケニル；アリール、アラルキル、又はアルキルオキシアルキルであり；
Ｒ６は、水素；メチル；直鎖状、分岐状、又は環状のアルキル；直鎖状、分岐状、又は環状のアルケニル；アリール；アラルキル；オキシアルキル；又はアルキルオキシアルキルである。）
の１種以上を、重縮合触媒の存在下で反応させてポリマーを形成させることを含む方法。
【請求項２３】
【化１７】
2009519901.tif 000074
（式中、ｑは整数である。）
を含む１つ以上の繰り返し単位を含むポリマーの製造方法であって、
下記化合物：
【化１８】
2009519901.tif 000075
の１種以上又はそれらの混合物を、開環重合条件下で反応させてポリマーを形成させるステップを含むポリマーの製造方法。
【請求項２４】
下記式：
【化１９】
2009519901.tif 000076
（式中、Ｒ３は水素；メチル；直鎖状、分岐状、又は環状のアルキル；直鎖状、分岐状、又は環状のアルケニル；アリール、アラルキル、又はアルキルオキシアルキルである。）
を有するケタール化合物を、ノルマルα-オレフィン又は不飽和脂肪酸エステルのいずれかのエポキシドを含む化合物と、酸触媒の存在下で反応させて化合物を形成する、請求項２に記載の化合物の製造方法。
【請求項２５】
前記ケタールが、ノルマルα-オレフィン又は不飽和脂肪酸エステルのいずれかのエポキシドに対して２〜２０倍のモル過剰で用いられる、請求項２４に記載の製造方法。
【請求項２６】
前記反応の生成物をアルカリ又はアルカリ土類金属塩に鹸化するステップをさらに含む、請求項２４に記載の製造方法。
【請求項２７】
下記の化合物：
【化２０】
2009519901.tif 000077
（式中、Ｒ７又はＲ８のうち１つは水素であり、他方はＣ１〜Ｃ３０直鎖状アルキルであり；Ｅ又はＤの１つは水素であり、他方はカルボキシルであり；ｍ及びｎは独立して０〜２０の整数であり、ｍ＋ｎの合計が８〜２１の範囲である。）
の１種以上の、アルカリ金属塩、アルカリ土類金属塩、アミン塩、又はアンモニウム塩を含む界面活性剤。
【請求項２８】
請求項２７に記載の界面活性剤を含む組成物。
【請求項２９】
前記組成物が、洗浄用組成物、皿洗い用組成物、洗濯用組成物、化粧用組成物、パーソナルケア用組成物、又はグリース除去用組成物である、請求項２８に記載の組成物。
【請求項３０】
下記化合物：
【化２１】
2009519901.tif 000078
（式中、Ｒ３は、水素；メチル；直鎖状、分岐状、又は環状のアルキル；直鎖状、分岐状、又は環状のアルケニル；アリール；アラルキル；又はアルキルオキシアルキルであり；
Ｒ７又はＲ８のうち１つは水素であり、他方はＣ１〜Ｃ３０直鎖状アルキルであり；
Ａ又はＢのうち１つは水素であり、他方はエステルであり；
ｍ及びｎは独立して０〜２０の整数であり、ｍ＋ｎの合計が８〜２１の範囲であり；
Ｅ又はＤの１つは水素であり、他方はカルボキシルである。）
の１種以上のアミドを含む界面活性剤。
【請求項３１】
請求項３０に記載の界面活性剤を含む組成物。
【請求項３２】
前記組成物が、洗浄用組成物、皿洗い用組成物、洗濯用組成物、化粧用組成物、パーソナルケア用組成物、又はグリース除去用組成物である、請求項３１に記載の組成物。
【国際調査報告】
2009519901.tif 000079